(57)【要約】【課題】安価かつ容易に作製することができる有機エレクトロルミネセンス表示装置、その製造方法、カラーフィルタ基板及びその製造方法を提供する。【解決手段】少なくとも有機発光層を含む機能性材料層を基板上にそれぞれ有する複数色の絵素領域が形成された有機エレクトロルミネセンス表示装置であって、前記基板は、異なる色の絵素領域間を区画する隔壁と、前記複数色の絵素領域外に形成され、かつ第一の色の絵素領域を区画する第一隔壁部に接続された第一ダムとを有する有機エレクトロルミネセンス表示装置である。【選択図】図３
2010192215.tif 000002
【特許請求の範囲】
【請求項１】
少なくとも有機発光層を含む機能性材料層を基板上にそれぞれ有する複数色の絵素領域が形成された有機エレクトロルミネセンス表示装置であって、
前記基板は、異なる色の絵素領域間を区画する隔壁と、前記複数色の絵素領域外に形成され、かつ第一の色の絵素領域を区画する第一隔壁部に接続された第一ダムとを有することを特徴とする有機エレクトロルミネセンス表示装置。
【請求項２】
前記基板は、前記複数色の絵素領域外に形成され、かつ第二の色の絵素領域を区画する第二隔壁部に接続された第二ダムを有することを特徴とする請求項１記載の有機エレクトロルミネセンス表示装置。
【請求項３】
前記基板は、前記機能性材料層を狭持する一対の電極と、前記一対の電極の一方の端部を覆うエッジカバーとを有し、
前記第一隔壁部及び前記第二隔壁部の少なくとも一方は、前記エッジカバー上に形成されることを特徴とする請求項２記載の有機エレクトロルミネセンス表示装置。
【請求項４】
前記基板は、ＴＦＴ基板であることを特徴とする請求項１〜３のいずれかに記載の有機エレクトロルミネセンス表示装置。
【請求項５】
前記複数色の絵素領域はそれぞれ、複数形成され、
前記第一隔壁部は、複数の前記第一の色の絵素領域を区画し、
前記第二隔壁部は、複数の前記第二の色の絵素領域を区画することを特徴とする請求項２〜４のいずれかに記載の有機エレクトロルミネセンス表示装置。
【請求項６】
前記有機エレクトロルミネセンス表示装置は、ダムに接続されていない第三隔壁部によって区画された少なくとも一色のダム無し絵素領域を有することを特徴とする請求項１〜５のいずれかに記載の有機エレクトロルミネセンス表示装置。
【請求項７】
前記少なくとも一色のダム無し絵素領域の色は、青及び赤の少なくとも一方であることを特徴とする請求項６記載の有機エレクトロルミネセンス表示装置。
【請求項８】
前記少なくとも一色のダム無し絵素領域の色は、前記複数色の絵素領域の中で、視感度が最も高い色以外の色であることを特徴とする請求項６又は７記載の有機エレクトロルミネセンス表示装置。
【請求項９】
前記有機エレクトロルミネセンス表示装置は、当該絵素領域に含まれる有機発光層が全色の絵素領域にわたって形成された少なくとも一色の絵素領域を有することを特徴とする請求項１〜８のいずれかに記載の有機エレクトロルミネセンス表示装置。
【請求項１０】
前記第一ダムで囲まれた領域には、前記第一の色の絵素領域に含まれる第一機能性材料層の少なくとも一層の材料が配置されることを特徴とする請求項１〜９のいずれかに記載の有機エレクトロルミネセンス表示装置。
【請求項１１】
前記第一ダムで囲まれた領域には、前記第一の色の絵素領域に含まれる第一機能性材料層に含まれる有機発光層の材料が配置されることを特徴とする請求項１〜１０のいずれかに記載の有機エレクトロルミネセンス表示装置。
【請求項１２】
前記第二ダムで囲まれた領域には、前記第二の色の絵素領域に含まれる第二機能性材料層の少なくとも一層の材料が配置されることを特徴とする請求項２〜１１のいずれかに記載の有機エレクトロルミネセンス表示装置。
【請求項１３】
前記第二ダムで囲まれた領域には、前記第二の色の絵素領域に含まれる第二機能性材料層に含まれる有機発光層の材料が配置されることを特徴とする請求項２〜１２のいずれかに記載の有機エレクトロルミネセンス表示装置。
【請求項１４】
前記第一ダム及び前記第二ダムは、前記有機エレクトロルミネセンス表示装置の表示エリアを挟む対向する領域に配置されることを特徴とする請求項２〜１３のいずれかに記載の有機エレクトロルミネセンス表示装置。
【請求項１５】
請求項９〜１４のいずれかに記載の有機エレクトロルミネセンス表示装置の製造方法であって、
前記製造方法は、前記全色の絵素領域にわたる有機発光層を、真空蒸着法を用いて形成する工程を含むことを特徴とする有機エレクトロルミネセンス表示装置の製造方法。
【請求項１６】
請求項１〜１５のいずれかに記載の有機エレクトロルミネセンス表示装置の製造方法であって、
前記製造方法は、前記第一ダム内に、前記第一の色の絵素領域に含まれる第一機能性材料層の少なくとも一層の材料を含有する第一塗液を注入し、毛細管現象により、前記第一塗液を前記第一の色の絵素領域に充填する工程を含むことを特徴とする有機エレクトロルミネセンス表示装置の製造方法。
【請求項１７】
請求項２〜１６のいずれかに記載の有機エレクトロルミネセンス表示装置の製造方法であって、
前記製造方法は、前記第二ダム内に、前記第二の色の絵素領域に含まれる第二機能性材料層の少なくとも一層の材料を含有する第二塗液を注入し、毛細管現象により、前記第二塗液を前記第二の色の絵素領域に充填する工程を含むことを特徴とする有機エレクトロルミネセンス表示装置の製造方法。
【請求項１８】
請求項６〜１７のいずれかに記載の有機エレクトロルミネセンス表示装置の製造方法であって、
前記製造方法は、前記少なくとも一色のダム無し絵素領域に含まれる有機発光層を、インクジェット法を用いて形成する発光層形成工程を含むことを特徴とする有機エレクトロルミネセンス表示装置の製造方法。
【請求項１９】
請求項１〜１８のいずれかに記載の有機エレクトロルミネセンス表示装置の製造方法であって、
前記製造方法は、前記隔壁及び前記第一ダムを同時に形成する工程を含む有機エレクトロルミネセンス表示装置の製造方法。
【請求項２０】
請求項２〜１９のいずれかに記載の有機エレクトロルミネセンス表示装置の製造方法であって、
前記製造方法は、前記隔壁、前記第一ダム及び前記第二ダムを同時に形成する工程を含む有機エレクトロルミネセンス表示装置の製造方法。
【請求項２１】
前記少なくとも一色のダム無し絵素領域の色は、青及び赤の少なくとも一方であることを特徴とする請求項１８〜２０のいずれかに記載の有機エレクトロルミネセンス表示装置の製造方法。
【請求項２２】
前記少なくとも一色のダム無し絵素領域の色は、前記複数色の絵素領域の中で、視感度が最も高い色以外の色であることを特徴とする請求項１８〜２１のいずれかに記載の有機エレクトロルミネセンス表示装置の製造方法。
【請求項２３】
少なくとも有機発光層を含む機能性材料層を基板上にそれぞれ有する複数色の絵素領域が形成された有機エレクトロルミネセンス表示装置の製造方法であって、
前記製造方法は、前記基板上に、異なる色の絵素領域間を区画する隔壁を形成する隔壁形成工程と、
前記複数色の絵素領域外に、第一の色の絵素領域を区画する第一隔壁部に接続された第一ダムを形成する第一ダム形成工程と、
前記第一ダム内に、前記第一の色の絵素領域に含まれる第一機能性材料層の少なくとも一層の材料を含有する第一塗液を注入し、毛細管現象により、前記第一塗液を前記第一の色の絵素領域に充填する工程とを含むことを特徴とする有機エレクトロルミネセンス表示装置の製造方法。
【請求項２４】
基板上に複数色の着色層が形成されたカラーフィルタ基板であって、
前記基板は、異なる色の着色層間を区画する隔壁と、表示エリア外に形成され、かつ第一の色の着色層を区画する第一隔壁部に接続された第一ダムとを有することを特徴とするカラーフィルタ基板。
【請求項２５】
基板上に複数色の着色層が形成されたカラーフィルタ基板の製造方法であって、
前記製造方法は、前記基板上に、異なる色の着色層間を区画する隔壁を形成する隔壁形成工程と、
表示エリア外に、第一の色の着色層を区画する第一隔壁部に接続された第一ダムを形成する第一ダム形成工程と、
前記第一ダム内に、前記第一の色の着色層の材料を含有する第一塗液を注入し、毛細管現象により、前記第一塗液を前記第一の色の着色層が形成される領域に充填する工程とを含むことを特徴とするカラーフィルタ基板の製造方法。
【発明の詳細な説明】
【技術分野】
【０００１】
本発明は、有機エレクトロルミネセンス表示装置、その製造方法、カラーフィルタ基板及びその製造方法に関する。より詳しくは、カラー表示の表示装置に好適な有機エレクトロルミネセンス表示装置、その製造方法、カラーフィルタ基板及びその製造方法に関するものである。
【背景技術】
【０００２】
有機エレクトロルミネセンス表示装置（以下、有機ＥＬ（Ｅｌｅｃｔｒｏｌｕｍｉｎｅｓｃｅｎｃｅ）ディスプレイとも言う。）は、薄型化が容易であり、応答速度が速く、バックライトが不要であるため消費電力が少ないという長所があり、液晶表示装置やＣＲＴ（Ｃａｔｈｏｄｅ  Ｒａｙ  Ｔｕｂｅ）に替わる表示装置として期待されている。
【０００３】
現状、有機ＥＬディスプレイ（ＯＬＥＤ）では、マスク蒸着法又はインクジェット（ＩＪ）法による赤（Ｒ）、緑（Ｇ）及び青（Ｂ）の絵素の塗り分けが行われている。すなわち、図６に示すように、各絵素３００（絵素発光部３１０）を覆うように、スロットマスクを介して、各色の絵素３００毎に、機能性材料層（有機機能層）の材料、すなわち機能性材料を個別に蒸着していく。これにより、各色の絵素３００を覆う蒸着領域３２０が形成される。なお、スリットマスクを用いる場合は、各色の絵素３００毎に、ストライプ状に機能性材料を蒸着する。他方、インクジェット法を用いる場合、各絵素３００を囲むバンクを形成し、その中に機能性材料を塗布する。なお、この場合は、バンク内の塗布領域がそのまま図６中の、画素発光部３１０に相当する。インクジェット法のような溶液を用いた塗布型のＲ、Ｇ及びＢの絵素の形成方法は、材料利用効率が高いため、現在注目されている。
【０００４】
しかしながら、蒸着にてＲ、Ｇ及びＢの絵素を形成する場合、蒸着マスクの高精度貼り合わせと、蒸着ボケの極小化と、基板の大型化に伴うマスクの超重量化とが必要となり、技術的課題が大きい。一方、インクジェット法においても、絵素毎で塗布のバラツキを抑制するといった点や、高精度にインクを吐出するといった点で、技術的課題が大きい。
【０００５】
このように、従来の有機ＥＬディスプレイでは、Ｒ、Ｇ及びＢの絵素毎に、個別に層を形成するのが困難であった。したがって、液晶表示装置で実現している３００ｐｐｉレベル以上の高精細な有機ＥＬディスプレイパネルや、４０インチレベルの大型の有機ＥＬディスプレイを作製するためには、装置面、歩留まり面、コスト面及び技術面の重大な課題を抱えていた。すなわち、従来は、簡便で低コストな有機層形成プロセスが存在しなかった。
【０００６】
このような状況の中、例えば、従来方法に比べて製造が容易であって製造コストを低減でき、高解像度の表示装置にも適用できる有機ＥＬディスプレイの製造方法が開示されている（例えば、特許文献１参照。）。これは、毛細管現象により有機ＥＬ溶液を画素に充填する方法である。より詳細には、各溝の先端の位置がずれるように、Ｒ、Ｇ及びＢの絵素用の溝を形成するとともに、有機ＥＬ溶液の進入を阻害するストッパ（フォトレジスト）をＲ及びＧの絵素用の溝に設けることで、Ｒ、Ｇ及びＢの塗り分けを行う。すなわち、この方法は、先端が一番高いＢの絵素用の溝にＢの有機ＥＬ溶液を充填し、次に、Ｇの絵素用の溝に設けられたストッパを剥離し、次に、Ｂの絵素用の溝の先端がＧの有機ＥＬ溶液に付かないようにしつつ、Ｇの有機ＥＬ溶液をＧの絵素用の溝に充填し、次に、Ｒの絵素用の溝に設けられたストッパを剥離し、最後に、Ｒの有機ＥＬ溶液をＲの絵素用の溝に充填する。
【０００７】
また、インクジェット法は、有機ＥＬ素子の有機層のみならず、カラーフィルタ基板のカラーフィルタ層（着色層）や、金属配線基板のパターン配線等の機能性薄膜の製造に用いられている。
【０００８】
例えば、有機ＥＬディスプレイのＲ、Ｇ及びＢの絵素の塗り分けに関する技術ではないが、配線パターン等の膜パターンをインクジェット法により形成する技術が開示されている（例えば、特許文献２参照。）。より詳細には、機能液を基板上に配置して膜パターンを形成する方法であって、前記基板上に前記膜パターンの形成領域に対応したバンクを形成する工程と、前記バンクによって区画されたパターン形成領域に前記機能液を配置する工程と、前記機能液を硬化処理して膜パターンとする工程と、を有し、前記機能液の配置を、前記バンクによって区画されたパターン形成領域の底面に対する該機能液の接触角と、前記バンクの側面に対する該機能液の接触角との和が９０°以下となる条件のもとで、行う膜パターンの形成方法が開示されている。
【先行技術文献】
【特許文献】
【０００９】
【特許文献１】国際公開第２００３／０２２０１０号パンフレット
【特許文献２】特開２００６−３１９０１６号公報
【発明の概要】
【発明が解決しようとする課題】
【００１０】
しかしながら、特許文献１に記載の技術においては、各色の有機ＥＬ溶液槽が必要であり、すなわち多量の有機ＥＬ溶液が必要となる。また、有機ＥＬ溶液を充填することによって先に形成された有機ＥＬ層の再溶解が発生し、そのため、後に用いられる有機ＥＬ溶液の混濁が起きてしまう。更に、基板の不要部まで有機ＥＬ溶液に浸かるため、パネルが汚染されてしまう。そして、レジストを剥離する工程を有機ＥＬ層形成中に２回実施する必要があるため、製造工程の複雑化や有機ＥＬ層の特性劣化を招いてしまう。
【００１１】
したがって、依然、特性劣化を抑制しつつ、安価かつ容易に有機ＥＬディスプレイを作製するという点で改善の余地があった。
【００１２】
また、３００ｐｐｉレベル以上の高精細な液晶表示装置用のカラーフィルタ基板について、インクジェット法を用いて全ての色（例えば、Ｒ、Ｇ及びＢ）の着色層を塗り分ける場合には、高精度な吐出位置性能を有するインクジェット装置又は吐出ヘッドが全ての色に対して必要であり、更に、塗布時間も長くなるためスループットが低減するおそれがあった。
【００１３】
本発明は、上記現状に鑑みてなされたものであり、安価かつ容易に作製することができる有機エレクトロルミネセンス表示装置、その製造方法、カラーフィルタ基板及びその製造方法を提供することを目的とするものである。
【課題を解決するための手段】
【００１４】
本発明者らは、安価かつ容易に作製することができる有機エレクトロルミネセンス表示装置について種々検討したところ、毛細管現象を用いて塗布を行う技術に着目した。そして、異なる色の絵素領域間を区画する隔壁と、絵素領域外に形成され、かつ第一の色の絵素領域を区画する第一隔壁部に接続された第一ダムとを基板上に設けることにより、特性劣化を抑制しつつ、安価かつ容易に有機エレクトロルミネセンス表示装置を作製することができることを見いだし、上記課題をみごとに解決することができることに想到し、本発明に到達したものである。
【００１５】
すなわち、本発明は、少なくとも有機発光層を含む機能性材料層を基板上にそれぞれ有する複数色の絵素領域が形成された有機エレクトロルミネセンス表示装置であって、前記基板は、異なる色の絵素領域間を区画する隔壁と、前記複数色の絵素領域外に形成され、かつ第一の色の絵素領域を区画する第一隔壁部に接続された第一ダムとを有する有機エレクトロルミネセンス表示装置である。
【００１６】
これにより、特性劣化を抑制しつつ、安価かつ容易に作製することができる有機エレクトロルミネセンス表示装置を実現できる。
【００１７】
より詳細に説明すると、本発明の有機ＥＬディスプレイでは、第一隔壁部と、第一ダムとは接続される、すなわち第一隔壁部によって区画された領域と、第一ダムによって区画された領域とは接続されている（繋がっている）。したがって、複数色の絵素領域外の第一ダム内に、第一の色の絵素領域に含まれる第一機能性材料層を構成する材料（すなわち、機能性材料）の少なくとも一種を含む第一塗液を塗布し、そして、毛細管現象を用いて、第一ダムから少なくとも一色の絵素領域（第一の色の絵素領域）に第一隔壁部に沿って第一塗液を流し込む（充填する）ことができる。すなわち、毛細管現象を用いて、少なくとも一色の絵素領域（第一の色の絵素領域）に第一塗液を選択的に塗布することができる。したがって、少なくとも一色の絵素領域については、マスクを用いた蒸着工程と、インクジェット法を用いた塗布工程とが必要なくなる。すなわち、マスクを用いた蒸着工程又はインクジェット法を用いた塗布工程の削減又は省略が可能になる。
【００１８】
また、特許文献１に記載の技術と比べて、以下の効果を奏することができる。第一に、有機ＥＬ溶液を含む溶液槽を用いなくともよいので、使用する機能性材料の量を抑制できるとともに、溶液の混濁が生じることを防ぐことができる。第二に、基板を溶液槽に浸漬しなくともよいので、パネルが不要に汚染されるのを防ぐことができる。第三に、ストッパ等のレジストを剥離する工程を行わなくてもよいので、製造工程の複雑化を防ぐことができる。
【００１９】
また、従来にある、毛細管現象による配線の形成と比較すると、設計の自由度を大幅に向上することができる。
【００２０】
本発明の有機エレクトロルミネセンス表示装置の構成としては、このような構成要素を必須として形成されるものである限り、その他の構成要素により特に限定されるものではない。
本発明の有機エレクトロルミネセンス表示装置における好ましい形態について以下に詳しく説明する。なお、以下に示す各種形態は、適宜組み合わせることができる。
【００２１】
前記基板は、前記複数色の絵素領域外に形成され、かつ第二の色の絵素領域を区画する第二隔壁部に接続された第二ダムを有することが好ましい。
【００２２】
この形態では、第二隔壁部と、第二ダムとは接続される、すなわち第二隔壁部によって区画された領域と、第二ダムによって区画された領域とは接続されている（繋がっている）。したがって、第一の色の絵素領域のみならず第二の色の絵素領域に対して、毛細管現象を用いてそれぞれの塗液を塗り分けることができる。したがって、本発明の効果をより効果的に奏することができる。
【００２３】
また、本発明の有機ＥＬディスプレイが三色の絵素領域から構成される場合、第一ダム及び第二ダムを用いて、第一機能性材料層と、第二の色の絵素領域に含まれる第二機能性材料層とが塗り分けられた二色の絵素領域（第一の色の絵素領域及び第二の色の絵素領域）以外の絵素領域に対して、全面蒸着を用いて機能性材料層（好適には、有機発光層）を形成することができる。他方、この二色の絵素領域（第一の色の絵素領域及び第二の色の絵素領域）以外の絵素領域に対して、インクジェット法を用いて機能性材料層（好適には、有機発光層）を塗布したとしても、塗布位置を高精度に制御する必要性を低減でき、吐出装置の吐出位置精度のマージンを向上することができる。
【００２４】
更に、本発明の有機ＥＬディスプレイを四色以上の絵素領域から構成し、かつ上記二色の絵素領域（第一の色の絵素領域及び第二の色の絵素領域）以外の絵素領域に対してインクジェット法を用いて機能性材料層（好適には、有機発光層）を塗布したとしても、インクジェット法を用いて塗布される絵素領域の色を適宜選択することができるので、インクジェット法を用いて塗布される絵素領域が隣接しないようにすることができる。したがって、塗布位置を高精度に制御する必要性を低減でき、吐出装置の吐出位置精度のマージンを向上することができる。なお、この場合は、インクジェット法を用いて塗布される絵素領域が隣接しないように、絵素の配列順序（配列パターン）を適宜設定することが好ましい。
【００２５】
前記基板は、前記機能性材料層を狭持する一対の電極と、前記一対の電極の一方の端部を覆うエッジカバーとを有し、前記第一隔壁部及び前記第二隔壁部の少なくとも一方は、前記エッジカバー上に形成されることが好ましく、前記基板は、前記機能性材料層を狭持する一対の電極と、前記一対の電極の一方の端部を覆うエッジカバーとを有し、前記第一隔壁部及び前記第二隔壁部は、前記エッジカバー上に形成されることがより好ましい。これにより、一対の電極の一方の端部と、一対の電極の他方とが短絡するのを抑制しつつ、本発明の効果を奏することができる。
【００２６】
前記基板は、ＴＦＴ基板（アクティブマトリクス基板）であることが好ましい。
【００２７】
前記複数色の絵素領域はそれぞれ、複数形成され、前記第一隔壁部は、複数の前記第一の色の絵素領域を区画し、前記第二隔壁部は、複数の前記第二の色の絵素領域を区画することが好ましい。これにより、同じ色の絵素領域間で、機能性材料層の膜厚がばらつくのを抑制することができる。
【００２８】
前記有機エレクトロルミネセンス表示装置は、ダムに接続されていない第三隔壁部によって区画された少なくとも一色のダム無し絵素領域を有することが好ましい。これにより、三色以上の絵素領域を含む有機エレクトロルミネセンス表示装置に対して本発明を効果的に適用することができる。
【００２９】
このように、前記有機エレクトロルミネセンス表示装置は、前記第一ダム及び前記第二ダムのいずれにも接続されていない第三隔壁部によって区画された少なくとも一色のダム無し絵素領域を有することが好ましいとも言える。
【００３０】
前記少なくとも一色のダム無し絵素領域の色は、青及び赤の少なくとも一方であることが好ましい。これにより、輝度ムラが視認されるのを抑制することができる。
【００３１】
前記少なくとも一色のダム無し絵素領域の色は、前記複数色の絵素領域の中で、視感度が最も高い色以外の色であることが好ましい。これにより、輝度ムラが視認されるのを抑制することができる。
【００３２】
前記有機エレクトロルミネセンス表示装置は、当該絵素領域に含まれる有機発光層が全色の絵素領域にわたって形成された少なくとも一色の絵素領域を有することが好ましい。これにより、蒸着マスクを用いることなく、全色の絵素領域にわたる有機発光層を真空蒸着法により形成することができる。
【００３３】
前記第一ダムで囲まれた領域には、前記第一の色の絵素領域に含まれる第一機能性材料層の少なくとも一層の材料が配置される形態が好ましい。
【００３４】
前記第一ダムで囲まれた領域には、前記第一の色の絵素領域に含まれる第一機能性材料層に含まれる有機発光層の材料が配置される形態が好ましい。
【００３５】
前記第二ダムで囲まれた領域には、前記第二の色の絵素領域に含まれる第二機能性材料層の少なくとも一層の材料が配置される形態が好ましい。
【００３６】
前記第二ダムで囲まれた領域には、前記第二の色の絵素領域に含まれる第二機能性材料層に含まれる有機発光層の材料が配置される形態が好ましい。
【００３７】
前記第一ダム及び前記第二ダムは、前記有機エレクトロルミネセンス表示装置の表示エリアを挟む対向する領域に配置されることが好ましい。これにより、額縁エリアを有効に利用しつつ、各ダムと、各隔壁部とを容易に接続することができる。
【００３８】
本発明はまた、本発明の有機エレクトロルミネセンス表示装置の製造方法であって、前記製造方法は、前記全色の絵素領域にわたる有機発光層を、真空蒸着法を用いて形成する工程を含む有機エレクトロルミネセンス表示装置の製造方法でもある。これにより、蒸着マスクを用いることなく、全色の絵素領域にわたる有機発光層を形成することができる。
【００３９】
本発明はまた、本発明の有機エレクトロルミネセンス表示装置の製造方法であって、前記製造方法は、前記第一ダム内に、前記第一の色の絵素領域に含まれる第一機能性材料層の少なくとも一層の材料を含有する第一塗液を注入し、毛細管現象により、前記第一塗液を前記第一の色の絵素領域に充填する工程を含む有機エレクトロルミネセンス表示装置の製造方法でもある。これにより、毛細管現象を用いて第一の色の絵素領域に第一塗液を容易、効率的、かつ効果的に塗布することができる。
【００４０】
本発明はまた、本発明の有機エレクトロルミネセンス表示装置の製造方法であって、前記製造方法は、前記第二ダム内に、前記第二の色の絵素領域に含まれる第二機能性材料層の少なくとも一層の材料を含有する第二塗液を注入し、毛細管現象により、前記第二塗液を前記第二の色の絵素領域に充填する工程を含む有機エレクトロルミネセンス表示装置の製造方法でもある。これにより、毛細管現象を用いて第二の色の絵素領域に第二塗液を容易、効率的、かつ効果的に塗布することができる。
【００４１】
本発明はまた、本発明の有機エレクトロルミネセンス表示装置の製造方法であって、前記製造方法は、前記少なくとも一色のダム無し絵素領域に含まれる有機発光層を、インクジェット法を用いて形成する発光層形成工程を含む有機エレクトロルミネセンス表示装置の製造方法でもある。これによっても、上述のように、吐出位置の間隔（ピッチ）を広くしたり（すなわち低ピッチ塗布を行ったり）、高速に吐出したりする必要性を低減でき、装置性能のマージンを高くすることができる。
【００４２】
またこの方法において、前記少なくとも一色のダム無し絵素領域の色は、青及び赤の少なくとも一方であることが好ましく、前記少なくとも一色のダム無し絵素領域の色は、前記複数色の絵素領域の中で、視感度が最も高い色以外の色であることが好ましい。これらにより、輝度ムラが視認されるのを抑制することができる。
【００４３】
本発明はまた、本発明の有機エレクトロルミネセンス表示装置の製造方法であって、前記製造方法は、前記隔壁及び前記第一ダムを同時に形成する工程を含む有機エレクトロルミネセンス表示装置の製造方法でもある。これにより、隔壁及び第一ダムを一体的に形成することができるので、製造工程の簡略化が可能になる。
【００４４】
本発明はまた、本発明の有機エレクトロルミネセンス表示装置の製造方法であって、前記製造方法は、前記隔壁、前記第一ダム及び前記第二ダムを同時に形成する工程を含む有機エレクトロルミネセンス表示装置の製造方法でもある。これにより、隔壁、第一ダム及び第二ダムを一体的に形成することができるので、製造工程の更なる簡略化が可能になる。
【００４５】
本発明は更に、少なくとも有機発光層を含む機能性材料層を基板上にそれぞれ有する複数色の絵素領域が形成された有機エレクトロルミネセンス表示装置の製造方法であって、前記製造方法は、前記基板上に、異なる色の絵素領域間を区画する隔壁を形成する隔壁形成工程と、前記複数色の絵素領域外に、第一の色の絵素領域を区画する第一隔壁部に接続された第一ダムを形成する第一ダム形成工程と、前記第一ダム内に、前記第一の色の絵素領域に含まれる第一機能性材料層の少なくとも一層の材料を含有する第一塗液を注入し、毛細管現象により、前記第一塗液を前記第一の色の絵素領域に充填する工程とを含む有機エレクトロルミネセンス表示装置の製造方法（以下、「本発明の第七の有機エレクトロルミネセンス表示装置の製造方法」とも言う。）でもある。これにより、本発明の有機エレクトロルミネセンス表示装置を容易に実現することができる。
【００４６】
なお、上述の本発明の有機エレクトロルミネセンス表示装置の製造方法はそれぞれ、上記工程を有するものである限り、その他の工程により特に限定されるものではない。また、上述の本発明の有機エレクトロルミネセンス表示装置の製造方法は、適宜組み合わせることができる。
【００４７】
本発明の第七の有機エレクトロルミネセンス表示装置の製造方法においては、上述の本発明の有機エレクトロルミネセンス表示装置における好ましい形態やこの製造方法以外の本発明の有機エレクトロルミネセンス表示装置の製造方法と同様の観点から、以下の態様が好適である。なお、以下に示す各種態様は、適宜組み合わせることができる。
【００４８】
前記製造方法は、前記複数色の絵素領域外に、第二の色の絵素領域を区画する第二隔壁部に接続された第二ダムを形成する第二ダム形成工程と、前記第二ダム内に、前記第二の色の絵素領域に含まれる第二機能性材料層の少なくとも一層の材料を含有する第二塗液を注入し、毛細管現象により、前記第二塗液を前記第二の色の絵素領域に充填する工程とを含むことが好ましい。
【００４９】
前記基板は、前記機能性材料層を狭持する一対の電極と、前記一対の電極の一方の端部を覆うエッジカバーとを有し、前記第一隔壁部及び前記第二隔壁部の少なくとも一方は、前記エッジカバー上に形成されることが好ましく、前記基板は、前記機能性材料層を狭持する一対の電極と、前記一対の電極の一方の端部を覆うエッジカバーとを有し、前記第一隔壁部及び前記第二隔壁部は、前記エッジカバー上に形成されることがより好ましい。
【００５０】
前記基板は、ＴＦＴ基板（アクティブマトリクス基板）であることが好ましい。
【００５１】
前記複数色の絵素領域はそれぞれ、複数形成され、前記第一隔壁部は、複数の前記第一の色の絵素領域を区画し、前記第二隔壁部は、複数の前記第二の色の絵素領域を区画することが好ましい。
【００５２】
前記有機エレクトロルミネセンス表示装置は、ダムに接続されていない第三隔壁部によって区画された少なくとも一色のダム無し絵素領域を有することが好ましく、また、前記第一ダム及び前記第二ダムのいずれにも接続されていない第三隔壁部によって区画された少なくとも一色のダム無し絵素領域を有することが好ましい。
【００５３】
前記少なくとも一色のダム無し絵素領域の色は、青及び赤の少なくとも一方であることが好ましい。
【００５４】
前記少なくとも一色のダム無し絵素領域の色は、前記複数色の絵素領域の中で、視感度が最も高い色以外の色であることが好ましい。
【００５５】
前記有機エレクトロルミネセンス表示装置は、当該絵素領域に含まれる有機発光層が全色の絵素領域にわたって形成された少なくとも一色の絵素領域を有することが好ましい。
【００５６】
前記第一塗液は、前記第一の色の絵素領域に含まれる有機発光層の材料を含有することが好ましい。
【００５７】
前記第二塗液は、前記第二の色の絵素領域に含まれる有機発光層の材料を含有することが好ましい。
【００５８】
前記第一ダム及び前記第二ダムは、前記有機エレクトロルミネセンス表示装置の表示エリアを挟む対向する領域に配置されることが好ましい。
【００５９】
前記製造方法は、前記全色の絵素領域にわたる有機発光層を、真空蒸着法を用いて形成する工程を含むことが好ましい。
【００６０】
前記製造方法は、前記少なくとも一色のダム無し絵素領域に含まれる有機発光層を、インクジェット法を用いて形成する発光層形成工程を含むことが好ましい。
【００６１】
またこの態様において、前記少なくとも一色のダム無し絵素領域の色は、青及び赤の少なくとも一方であることが好ましく、前記少なくとも一色のダム無し絵素領域の色は、前記複数色の絵素領域の中で、視感度が最も高い色以外の色であることが好ましい。
【００６２】
前記製造方法は、前記隔壁形成工程及び前記第一ダム形成工程を同時に行うことが好ましい。
【００６３】
前記製造方法は、前記隔壁形成工程、前記第一ダム形成工程及び前記第二ダム形成工程を同時に行うことが好ましい。
【００６４】
なお、前記第一ダムは、前記第一の色の絵素領域に含まれる第一機能性材料層の少なくとも一層の材料を含有する第一塗液を溜めることができる。
【００６５】
また、前記第二ダムは、前記第二の色の絵素領域に含まれる第二機能性材料層の少なくとも一層の材料を含有する第二塗液を溜めることができる。
【００６６】
本発明は更に、基板上に複数色の着色層が形成されたカラーフィルタ基板であって、
前記基板は、異なる色の着色層間を区画する隔壁と、表示エリア外に形成され、かつ第一の色の着色層を区画する第一隔壁部に接続された第一ダムとを有するカラーフィルタ基板でもある。
【００６７】
これにより、安価かつ容易に作製することができるカラーフィルタ基板を実現できる。
【００６８】
より詳細に説明すると、本発明のカラーフィルタ基板では、第一隔壁部と、第一ダムとは接続される、すなわち第一隔壁部によって区画された領域と、第一ダムによって区画された領域とは接続されている（繋がっている）。したがって、表示エリア外の第一ダム内に、第一の色の着色層の材料（第一着色層材料）を含む第一塗液を塗布し、そして、毛細管現象を用いて、第一ダムから少なくとも一色の着色層（第一の色の着色層）が形成される領域に第一隔壁部に沿って第一塗液を流し込む（充填する）ことができる。すなわち、毛細管現象を用いて、少なくとも一色の着色層（第一の色の着色層）に第一塗液を選択的に塗布することができる。したがって、少なくとも一色の着色層については、インクジェット法を用いた塗布工程が必要なくなる。すなわち、インクジェット法を用いた塗布工程の削減又は省略が可能になる。
【００６９】
また、従来にある、毛細管現象による配線の形成と比較すると、設計の自由度を大幅に向上することができる。
【００７０】
本発明のカラーフィルタ基板の構成としては、このような構成要素を必須として形成されるものである限り、その他の構成要素により特に限定されるものではない。
本発明のカラーフィルタ基板における好ましい形態について以下に詳しく説明する。なお、以下に示す各種形態は、適宜組み合わせることができる。
【００７１】
前記基板は、表示エリア外に形成され、かつ第二の色の着色層を区画する第二隔壁部に接続された第二ダムを有することが好ましい。
【００７２】
この形態では、第二隔壁部と、第二ダムとは接続される、すなわち第二隔壁部によって区画された領域と、第二ダムによって区画された領域とは接続されている（繋がっている）。したがって、第一の色の着色層のみならず第二の色の着色層に対して、毛細管現象を用いてそれぞれの塗液を塗り分けることができる。したがって、本発明の効果をより効果的に奏することができる。
【００７３】
また、本発明のカラーフィルタ基板が三色の着色層から構成される場合、第一ダム及び第二ダムを用いて、第一着色層材料と、第二の色の着色層の材料（第二着色層材料）とが塗り分けられた二色の着色層（第一の色の着色層及び第二の色の着色層）以外の着色層に対して、インクジェット法を用いて着色層材料を塗布したとしても、塗布位置を高精度に制御する必要性を低減でき、吐出装置の吐出位置精度のマージンを向上することができる。
【００７４】
更に、本発明のカラーフィルタ基板を四色以上の着色層から構成し、かつ上記二色の着色層（第一の色の着色層及び第二の色の着色層）以外の着色層に対してインクジェット法を用いて着色層材料を塗布したとしても、インクジェット法を用いて塗布される着色層の色を適宜選択することができるので、インクジェット法を用いて塗布される着色層が隣接しないようにすることができる。したがって、塗布位置を高精度に制御する必要性を低減でき、吐出装置の吐出位置精度のマージンを向上することができる。なお、この場合は、インクジェット法を用いて塗布される着色層が隣接しないように、絵素（着色層）の配列順序（配列パターン）を適宜設定することが好ましい。
【００７５】
前記複数色の着色層はそれぞれ、複数の絵素領域を覆うように形成され、前記第一隔壁部は、前記第一の色の着色層が配置される複数の第一の色の絵素領域を区画し、前記第二隔壁部は、前記第二の色の着色層が配置される複数の第二の色の絵素領域を区画することが好ましい。これにより、同じ色の絵素領域間で、着色層の膜厚がばらつくのを抑制することができる。
【００７６】
前記カラーフィルタ基板は、ダムに接続されていない第三隔壁部によって区画された少なくとも一色のダム無し着色層を有することが好ましい。これにより、三色以上の着色層を含むカラーフィルタ基板に対して本発明を効果的に適用することができる。
【００７７】
このように、前記カラーフィルタ基板は、前記第一ダム及び前記第二ダムのいずれにも接続されていない第三隔壁部によって区画された少なくとも一色のダム無し着色層を有することが好ましいとも言える。
【００７８】
前記少なくとも一色のダム無し着色層の色は、青及び赤の少なくとも一方であることが好ましい。これにより、輝度ムラが視認されるのを抑制することができる。
【００７９】
前記少なくとも一色のダム無し着色層の色は、前記複数色の着色層の中で、視感度が最も高い色以外の色であることが好ましい。これにより、輝度ムラが視認されるのを抑制することができる。
【００８０】
前記第一ダムで囲まれた領域には、前記第一の色の着色層の材料が配置される形態が好ましい。
【００８１】
前記第二ダムで囲まれた領域には、前記第二の色の着色層の材料が配置される形態が好ましい。
【００８２】
前記第一ダム及び前記第二ダムは、前記カラーフィルタ基板の表示エリアを挟む対向する領域に配置されることが好ましい。これにより、額縁エリアを有効に利用しつつ、各ダムと、各隔壁部とを容易に接続することができる。
【００８３】
本発明はまた、本発明のカラーフィルタ基板の製造方法であって、前記製造方法は、前記第一ダム内に、前記第一の色の着色層の材料を含有する第一塗液を注入し、毛細管現象により、前記第一塗液を前記第一の色の着色層が形成される領域に充填する工程を含むカラーフィルタ基板の製造方法でもある。これにより、毛細管現象を用いて第一の色の着色層が形成される領域に第一塗液を容易、効率的、かつ効果的に塗布することができる。
【００８４】
本発明はまた、本発明のカラーフィルタ基板の製造方法であって、前記製造方法は、前記第二ダム内に、前記第二の色の着色層の材料を含有する第二塗液を注入し、毛細管現象により、前記第二塗液を前記第二の色の着色層が形成される領域に充填する工程を含むカラーフィルタ基板の製造方法でもある。これにより、毛細管現象を用いて第二の色の着色層が形成される領域に第二塗液を容易、効率的、かつ効果的に塗布することができる。
【００８５】
本発明はまた、本発明のカラーフィルタ基板の製造方法であって、前記製造方法は、前記少なくとも一色のダム無し着色層を、インクジェット法を用いて形成する着色層形成工程を含むカラーフィルタ基板の製造方法でもある。これによっても、上述のように、吐出位置の間隔（ピッチ）を広くしたり（すなわち低ピッチ塗布を行ったり）、高速に吐出したりする必要性を低減でき、装置性能のマージンを高くすることができる。
【００８６】
またこの方法において、前記少なくとも一色のダム無し着色層の色は、青及び赤の少なくとも一方であることが好ましく、前記少なくとも一色のダム無し着色層の色は、前記複数色の着色層の中で、視感度が最も高い色以外の色であることが好ましい。これらにより、輝度ムラが視認されるのを抑制することができる。
【００８７】
本発明はまた、本発明のカラーフィルタ基板の製造方法であって、前記製造方法は、前記隔壁及び前記第一ダムを同時に形成する工程を含むカラーフィルタ基板の製造方法でもある。これにより、隔壁及び第一ダムを一体的に形成することができるので、製造工程の簡略化が可能になる。
【００８８】
本発明はまた、本発明のカラーフィルタ基板の製造方法であって、前記製造方法は、前記隔壁、前記第一ダム及び前記第二ダムを同時に形成する工程を含む有機エレクトロルミネセンス表示装置の製造方法でもある。これにより、隔壁、第一ダム及び第二ダムを一体的に形成することができるので、製造工程の更なる簡略化が可能になる。
【００８９】
本発明はそして、基板上に複数色の着色層が形成されたカラーフィルタ基板の製造方法であって、前記製造方法は、前記基板上に、異なる色の着色層間を区画する隔壁を形成する隔壁形成工程と、表示エリア外に、第一の色の着色層を区画する第一隔壁部に接続された第一ダムを形成する第一ダム形成工程と、前記第一ダム内に、前記第一の色の着色層の材料を含有する第一塗液を注入し、毛細管現象により、前記第一塗液を前記第一の色の着色層が形成される領域に充填する工程とを含むカラーフィルタ基板の製造方法（以下、「本発明の第六のカラーフィルタ基板の製造方法」とも言う。）でもある。これにより、本発明のカラーフィルタ基板を容易に実現することができる。
【００９０】
なお、上述の本発明のカラーフィルタ基板の製造方法はそれぞれ、上記工程を有するものである限り、その他の工程により特に限定されるものではない。また、上述の本発明のカラーフィルタ基板の製造方法は、適宜組み合わせることができる。
【００９１】
本発明の第六のカラーフィルタ基板の製造方法においては、上述の本発明のカラーフィルタ基板における好ましい形態やこの製造方法以外の本発明のカラーフィルタ基板の製造方法と同様の観点から、以下の態様が好適である。なお、以下に示す各種態様は、適宜組み合わせることができる。
【００９２】
前記製造方法は、表示エリア外に、第二の色の着色層を区画する第二隔壁部に接続された第二ダムを形成する第二ダム形成工程と、前記第二ダム内に、前記第二の色の着色層の材料を含有する第二塗液を注入し、毛細管現象により、前記第二塗液を前記第二の色の着色層が形成される領域に充填する工程とを含むことが好ましい。
【００９３】
前記複数色の着色層はそれぞれ、複数の絵素領域を覆うように形成され、前記第一隔壁部は、前記第一の色の着色層が配置される複数の第一の色の絵素領域を区画し、前記第二隔壁部は、前記第二の色の着色層が配置される複数の第二の色の絵素領域を区画することが好ましい。
【００９４】
前記カラーフィルタ基板は、ダムに接続されていない第三隔壁部によって区画された少なくとも一色のダム無し着色層を有することが好ましく、また、前記第一ダム及び前記第二ダムのいずれにも接続されていない第三隔壁部によって区画された少なくとも一色のダム無し着色層を有することが好ましい。
【００９５】
前記少なくとも一色のダム無し着色層の色は、青及び赤の少なくとも一方であることが好ましい。
【００９６】
前記少なくとも一色のダム無し着色層の色は、前記複数色の着色層の中で、視感度が最も高い色以外の色であることが好ましい。
【００９７】
前記第一ダム及び前記第二ダムは、前記カラーフィルタ基板の表示エリアを挟む対向する領域に配置されることが好ましい。
【００９８】
前記製造方法は、前記少なくとも一色のダム無し着色層を、インクジェット法を用いて形成する着色層形成工程を含むことが好ましい。
【００９９】
またこの方法において、前記少なくとも一色のダム無し着色層の色は、青及び赤の少なくとも一方であることが好ましく、前記少なくとも一色のダム無し着色層の色は、前記複数色の着色層の中で、視感度が最も高い色以外の色であることが好ましい。
【０１００】
前記製造方法は、前記隔壁形成工程及び前記第一ダム形成工程を同時に行うことが好ましい。
【０１０１】
前記製造方法は、前記隔壁形成工程、前記第一ダム形成工程及び前記第二ダム形成工程を同時に行うことが好ましい。
【０１０２】
なお、前記第一ダムは、前記第一の色の着色層の材料を含有する第一塗液を溜めることができる。
【０１０３】
また、前記第二ダムは、前記第二の色の着色層の材料を含有する第二塗液を溜めることができる。
【発明の効果】
【０１０４】
本発明の有機エレクトロルミネセンス表示装置、その製造方法、カラーフィルタ基板及びその製造方法によれば、安価かつ容易に有機エレクトロルミネセンス表示装置及びカラーフィルタ基板を作製することができる。
【図面の簡単な説明】
【０１０５】
【図１】本発明に係る実施例１の有機ＥＬディスプレイの全体構成を示す平面模式図である。
【図２】本発明に係る実施例１の有機ＥＬディスプレイの全体構成を示す断面模式図である。
【図３】本発明に係る実施例１及び実施例２の有機ＥＬディスプレイ、又は、本発明に係る実施例３のカラーフィルタ基板の構成を示す平面模式図である。
【図４】本発明に係る実施例１の有機ＥＬディスプレイの構成を示す断面模式図であり、図３中のＡ１−Ａ２線における図である。
【図５】本発明に係る実施例２の有機ＥＬディスプレイの構成を示す断面模式図であり、図３中のＡ１−Ａ２線における図である。
【図６】従来の有機ＥＬディスプレイの構成を示す平面模式図である。
【図７】本発明に係る実施例３のカラーフィルタ基板の構成を示す断面模式図であり、図３中のＡ１−Ａ２線における図である。
【発明を実施するための形態】
【０１０６】
本明細書において、赤とは、主波長が６２０ｎｍ以上、６８０ｎｍ以下の色であることが好ましく、主波長が６３０ｎｍ以上、６７０ｎｍ以下の色であることがより好ましい。緑色とは、主波長が５２０ｎｍ以上、５８０ｎｍ未満の色であることが好ましく、主波長が５３０ｎｍ以上、５７０ｎｍ以下の色であることがより好ましい。青とは、主波長が４２０ｎｍ以上、４８０ｎｍ未満の色であることが好ましく、主波長が４３０ｎｍ以上、４７０ｎｍ以下の色であることがより好ましい。
【０１０７】
以下に実施形態を掲げ、本発明を図面を参照して更に詳細に説明するが、本発明はこれらの実施形態のみに限定されるものではない。
【０１０８】
（実施形態１）
本実施形態の有機ＥＬディスプレイは、基板上に、各絵素領域に設けられた第１の電極と、第１の電極の端部を被覆するためのエッジカバーと、各色の絵素領域を分離し、かつ塗液（溶液）を保持するための絶縁性の隔壁と、有機化合物を含有する発光層（有機発光層、以下、単に発光層とも言う。）を含む機能性材料層と、第２の電極とを、基板側からこの順に積層した構造を有する。有機発光層は、複数色の発光層（例えば、Ｒの発光層、Ｇの発光層及びＢの発光層）からなる。第１の電極及び第２の電極の一方は、陽極として機能し、第１の電極及び第２の電極の他方は、陰極として機能する。
【０１０９】
上記基板は、アクティブマトリクス基板又はパッシブマトリクス基板であり、アクティブマトリクス基板上には、複数の薄膜トランジスタ（ＴＦＴ）と、複数の信号線とが形成され、更にそれらの上方には、平坦化層及び上記第１の電極がこの順に形成されている。一方、パッシブマトリクス基板上には、複数の信号線と、上記第１の電極とが形成されている。
【０１１０】
アクティブマトリクス基板上のＴＦＴ等のアクティブ素子部と有機ＥＬ部とは、平坦化層として機能する層間絶縁膜で分離されている。また、層間絶縁膜に穿たれたコンタクトホールを通る接続用の導電体を介して下層のアクティブ素子部と上層の第１の電極とが電気的に接続されている。なお、上記接続用の導電体としては、第１の電極を用いることも可能である。また、上記機能性材料層は、低分子材料から形成されてもよいし、高分子材料から形成されてもよい。
【０１１１】
上記機能性材料層は、例えば、下記の構成が挙げられるが、本発明はこれらに限定されるものではない。ここで、キャリア輸送層とは正孔輸送層あるいは電子輸送層を示す。また、電子ブロッキング層は、キャリアブロッキング層の一つである。本発明（本明細書）では、下記のように、一対の電極（第１の電極及び第２の電極）間に狭持される全ての層を機能性材料層と総称している。
（１）正孔輸送層／有機発光層
（２）有機発光層／電子輸送層
（３）正孔輸送層／有機発光層／電子輸送層
（４）正孔注入層／正孔輸送層／有機発光層／電子輸送層
（５）正孔輸送層／電子ブロッキング層／有機発光層／電子輸送層
【０１１２】
なお、上記有機発光層は、一層でも多層構造でもよい。また、母体材料にドーパントをドープした層でも構わない。
【０１１３】
以下、毛細管現象による有機発光材料（以下、単に発光材料とも言う。）の充填工程（有機発光層形成工程）に使用する塗液として、高分子の有機発光材料を用いた有機ＥＬ表示装置を例として説明する。しかしながら、本発明はこれに何ら限定されるものではなく、無論、可溶性の低分子の有機発光材料を用いても構わない。また、本実施形態では、毛細管現象を用いて、有機発光材料を含む塗液を隔壁内に充填することによって、いずれか２色の有機発光層を形成すればよく、その他の上記機能性材料層はいかなる方法を用いて形成されてもよい。例えば、上記（４）の構成においては、正孔輸送層の材料に無機物を使用し、スパッタリング法や真空蒸着法を用いて基板上に正孔輸送層を積層した後、毛細管現象を用いた塗液の充填・形成工程で２色の有機発光層を積層し、続いて、残り１色の有機発光層を真空蒸着法にて積層し、そして、電子輸送層をスプレー法にて積層してもよい。
【０１１４】
上記複数色の発光層のうち、いずれか２色の発光層は、毛細管現象を用いて、発光材料を含む塗液を隔壁内に充填及び塗布することによって形成される。ここで使用される塗液は、少なくとも発光材料と溶剤とを含有した溶液であり、一種類もしくは多種類の発光材料を含有していてもよい。また、その他に膜保持材（バインダー）、レベリング材、発光アシスト材、添加材（ドナー、アクセプター等）キャリア輸送材、発光性のドーパント等が含有されていてもよい。
【０１１５】
上記発光材料としては、有機ＥＬ素子用の公知の発光材料を用いることができる。このような発光材料は、高分子発光材料、高分子発光材料の前駆体等に分類される。以下にこれらの具体的な化合物を例示するが、本発明はこれらに限定されるものではない。
【０１１６】
上記高分子発光材料としては、例えば、ポリ（２−デシルオキシ−１、４−フェニレン）（ＤＯ−ＰＰＰ）、ポリ［２、５−ビス−［２−（Ｎ，Ｎ，Ｎ−トリエチルアンモニウム）エトキシ］−１、４−フェニル−アルト−１、４−フェニレン］ジブロマイド（ＰＰＰ−ＮＥｔ３＋）、ポリ［２−（２’−エチルヘキシルオキシ）−５−メトキシ−１、４−フェニレンビニレン］（ＭＥＨ−ＰＰＶ）等が挙げられる。
【０１１７】
上記高分子発光材料の前駆体としては、例えば、ポリ（ｐ−フェニレンビニレン）前駆体（Ｐｒｅ−ＰＰＶ）、ポリ（ｐ−ナフタレンビニレン）前駆体（Ｐｒｅ−ＰＮＶ）等が挙げられる。
【０１１８】
上記溶剤としては、上記発光材料を溶解又は分散できる溶剤であればよく、例えば、純水、メタノール、エタノール、ＴＨＦ（テトラヒドロフラン）、クロロホルム、トルエン、キシレン、トリメチルベンゼン等が挙げられる。ただし、隔壁内での濡れ広がり性を向上させ、絵素の被覆性を上げるために、表面張力の低い溶剤が好適に用いられる。また、塗液から形成された膜の平坦性を向上させるため、高沸点の溶剤が好適に用いられる。
【０１１９】
上記発光材料としては、低分子発光材料を用いてもよく、低分子発光材料としては、例えば、アントラセン、ナフタレン、インデン、フェナントレン、ピレン、ナフタセン、トリフェニレン、アントラセン、ペリレン、ピセン、フルオランテン、アセフェナントリレン、ペンタフェン、ペンタセン、コロネン、ブタジエン、クマリン、アクリジン、スチルベン、或いはこれらの誘導体、トリス（８−キノリノラト）アルミニウム錯体、ビス（ベンゾキノリノラト）ベリリウム錯体、トリ（ジベンゾイルメチル）フェナントロリンユーロピウム錯体ジトルイルビニルビフェニル等が挙げられる。可溶性でない低分子発光材料を用いて発光層を形成する場合、該発光層は、一般的に真空蒸着法により形成される。
【０１２０】
上記正孔輸送層及び電子輸送層（合わせてキャリア輸送層）は、それぞれ単層構造でも多層構造でもよく、また、注入層としての機能を兼ねていても構わない。キャリア輸送層は、発光層材料と同様の方法でも形成できるが、他の公知の方法でも成膜が可能である。
【０１２１】
上記キャリア輸送層の材料（キャリア輸送材料）としては、公知の材料が使用可能である。以下にこれらの具体的な化合物を示すが、本発明はこれに限定されるものではない。
【０１２２】
上記正孔輸送層の材料（正孔輸送材料）としては、例えば、ポルフィリン化合物、Ｎ，Ｎ’−ビス−（３−メチルフェニル）−Ｎ，Ｎ’−ビス−（フェニル）−ベンジジン（ＴＰＤ）、Ｎ，Ｎ’−ジ（ナフタレン−１−イル）−Ｎ，Ｎ’−ジフェニル−ベンジジン（ＮＰＤ）等の芳香族第３級アミン化合物、ヒドラゾン化合物、キナクリドン化合物、スチルアミン化合物等の低分子材料、ポリアニリン、３，４−ポリエチレンジオキシチオフェン／ポリスチレンサルフォネート（ＰＥＤＯＴ／ＰＳＳ）、ポリ（トリフェニルアミン誘導体）、ポリビニルカルバゾール（ＰＶＣｚ）等の高分子材料、ポリ（ｐ−フェニレンビニレン）前駆体、ポリ（ｐ−ナフタレンビニレン）前駆体等の高分子材料前駆体が挙げられる。
【０１２３】
上記電子輸送層の材料（電子輸送材料）としては、例えば、オキサジアゾール誘導体、トリアゾール誘導体、ベンゾキノン誘導体、ナフトキノン誘導体、フルオレン誘導体等の低分子材料、ポリ（オキサジアゾール）等の高分子材料が挙げられる。
【０１２４】
上記キャリアブロッキング層は、単層構造でも多層構造でもよい。キャリアブロッキング層は、発光層材料と同様の方法でも形成できるが、他の公知の方法でも成膜が可能である。
【０１２５】
上記キャリアブロッキング材料としては、公知の材料が使用可能である。以下にこれらの具体的な化合物を示すが、本発明はこれに限定されるものではない。
【０１２６】
上記電子ブロッキング層の材料（電子ブロッキング材料）としては、例えば、Ｎ，Ｎ’−ビス−（３−メチルフェニル）−Ｎ，Ｎ’−ビス−（フェニル）−ベンジジン（ＴＰＤ）等の低分子材料、ポリビニルカルバゾール（ＰＶＣｚ）等の高分子材料が挙げられ、正孔正孔ブロッキング層の材料（ブロッキング材料）としては、例えば、オキサジアゾール誘導体等の高分子材料が挙げられる。
【０１２７】
また、発光層以外の層を形成するための溶剤には、発光層の形成に使用する溶剤が使用可能である。ただし、例えば正孔輸送層の上に溶液にて発光層を積層する場合、正孔輸送材料として、発光層形成用の溶剤に可溶な材料を使用すると、正孔輸送材料が発光層成膜時に、発光層形成用の溶剤に溶解してしまい、正孔輸送層の膜の均一性が悪化することがある。したがって、前段（下層）の機能性材料としては、後段（上層）に積層される機能性材料を含有する溶剤には不溶な材料を使用することが好ましい。
【０１２８】
第１の電極及び第２の電極には、公知の電極材料を用いることが可能である。また、電極層（第１の電極及び第２の電極）と機能性材料層との界面には、必要に応じてキャリア注入層等の膜を挿入することもできる。
【０１２９】
機能性材料層へ正孔を供給する陽極としては、仕事関数の大きな、金属材料（Ａｕ、Ｎｉ、Ｐｔ等）や導電性金属酸化物（ＩＴＯ、ＩＺＯ、ＺｎＯ、ＳｎＯ２等）からなる単層膜、又は、これらのうち複数の材料が積層された積層膜を用いることができる。また、このような陽極上（陽極の機能性材料層に接する側）には、導電性を大きく妨げない程度の厚み（例えば１ｎｍ程度）の酸化物が積層されてもよい。
【０１３０】
機能性材料層に電子を供給する陰極の材料としては、仕事関数が４．０ｅＶ以下の低仕事関数を有するＣａ、Ｃｅ、Ｃｓ、Ｒｂ、Ｓｒ、Ｂａ、Ｍｇ、Ｌｉ等を用いることが可能である。なかでも、高分子有機発光層に対しては、Ｃａ、Ｂａが好適に用いられる。また、前述の低仕事関数の電極が酸素や水等によって変質するのを抑える観点から、陰極の材料としては、Ｎｉ、Ｏｓ、Ｐｔ、Ｐｄ、Ａｌ、Ａｕ、Ｒｈ、Ａｇ等の化学的に比較的安定な金属と、上記低仕事関数材料との合金も好適である。また、同様の観点から、陰極としては、上記化学的に比較的安定な金属と、上記低仕事関数材料との積層構造も好適に用いられる。更に、トップエミッション型の有機ＥＬディスプレイでは、前述の陰極に透光性を与えるために薄く形成する必要がある。したがって、トップエミッション型の有機ＥＬディスプレイでは、陰極に電極としての充分な導電性を確保するために、透明電極層として、ＩＴＯ、ＩＺＯ、ＺｎＯ、ＳｎＯ２等の導電性金属酸化物を、透光性を有する金属層（陰極）上に形成することができる。なお、透明電極層は、単層であってもよいし、複数の材料の積層膜であってもよい。
【０１３１】
本実施形態における有機ＥＬ部の構造は、第１の電極と、発光層を少なくとも含む有機層（機能性材料層）と、第２の電極とを少なくとも有するものではあればよく、例えば、前述の酸化物層のように、第１の電極、発光層を少なくとも含む単層又は複数層の機能性材料層、及び、第２の電極以外の層を含んでいてもよい。
【０１３２】
（実施例１）
次に、本発明の実施例１について、図面を用いて詳細に説明する。
まず、図１、２を用いて、本発明の実施例１に係る有機ＥＬディスプレイ（パネル）１００の全体構成と、製造方法の概略とについて説明する。
【０１３３】
ＴＦＴが形成されたガラスや樹脂等の基板（ＴＦＴ基板２００）上には、層間膜（層間絶縁膜）、陽極（第一の電極）及びエッジカバーがこの順にパターニング形成されている。また、画像表示を行う表示エリア１５０には、複数の画素がマトリクス状に配置されている。
【０１３４】
そして、図１に示すように、表示エリア１５０の外側、すなわち額縁エリアに、永久膜レジスト（パネル完成後も残るレジスト膜）により、２色分の機能性材料を含む塗液（溶液）を溜めるための塗液蓄積ダム１１０ａ、１１０ｂ（第一ダム及び第二ダム）を形成する。また、各色の絵素領域を分けるストライプ状の溝（隔壁）も同時に形成する。
【０１３５】
次に、正孔注入層、正孔輸送層、インターレイヤー等の発光層より下層側の機能性材料層を表示エリア１５０の全面に形成する。ここでは、真空蒸着法、スプレー法等の方法を使用する。あるいは後述する発光層の作製方法と同じ方法により形成してもよい。
【０１３６】
次に、塗液蓄積ダム１１０ａ、１１０ｂに、異なる色の発光層となる２種類の塗液をそれぞれ色別に注入するとともに、毛細管現象によって表示エリア１５０に充填することによって、２色の絵素領域に塗液を塗布する。このように、毛細管現象を使い、パネル周辺に形成した塗液蓄積ダム１１０ａ、１１０ｂから絵素領域へ有機材料を流し込む。塗液蓄積ダム１１０ａ、１１０ｂに塗液を注入する方法としては、インクジェット法、スプレー法、ノズルコート法、ディスペンサ等を適用することができる。
【０１３７】
このように、２色（例えばＲ、Ｇ）の絵素領域について、表示エリア１５０の両側からそれぞれ上述の方法で発光材料を塗布する。残り１色の絵素領域については、全面蒸着等の全面形成やインクジェット法を用いて発光層を形成する。
【０１３８】
次に、電子輸送層、電子注入層等の発光層より上層側の機能性材料層を発光層より下層側の機能性材料層と同じ要領で形成する。
【０１３９】
次に、陰極（第二の電極）を真空蒸着法にて形成する。そして、図２に示すように、乾燥剤１６０を貼付した封止ガラス１７０をＴＦＴ基板２００に貼り合わせ、封止樹脂（シール）１８０を用いて封止する。
【０１４０】
上記の手順により、本実施例の有機ＥＬディスプレイ（パネル）１００が完成する。
【０１４１】
次に、図３、４を用いて、本発明の実施例１に係る有機ＥＬディスプレイ１００の構成と、製造方法とについて詳細に説明する。
図３に示すように、有機ＥＬディスプレイ１００の表示エリア１５０には、複数の画素がマトリスク状に配置されている。画素（ピクセル）は、画像の最小表示単位である。各画素は、赤（Ｒ）、緑（Ｇ）及び青（Ｂ）の３色の絵素領域１４０Ｒ、１４０Ｇ、１４０Ｂを含んで構成されている。絵素領域は、画素を構成する単色の領域である。また、水平（左右）方向には、Ｒ、Ｇ及びＢの絵素領域が交互に配列され、垂直（上下）方向には、同色の絵素領域が配列されている。このように、有機ＥＬディスプレイ１００は、ストライプ配列を有する。
【０１４２】
図４に示すように、有機ＥＬディスプレイ１００は、例えば、ＴＦＴ２７０が形成されたＴＦＴ基板２００上に、マトリクス状に設けられた各絵素領域１４０Ｒ、１４０Ｇ、１４０Ｂに第１の電極２５０が形成されている。また、各絵素領域１４０Ｒ、１４０Ｇ、１４０Ｂの第１の電極２５０を囲むように、エッジカバー２４０が形成されている。エッジカバー２４０は第１の電極２５０の端部を被覆し、第１の電極２５０の端部が第２の電極２６０と短絡しないようにするためのものである。
【０１４３】
エッジカバー２４０上には、各色の絵素領域１４０Ｒ、１４０Ｇ、１４０Ｂを色毎に分離する絶縁性の隔壁１２０が形成されている。隔壁１２０は、図３に示すように、上下方向で隣接する複数の同色の絵素領域をまとめて囲むように配置され、隔壁１２０で囲まれた領域には、帯状（線状）の溝が形成されている。また、３色のうちの２色、具体的には、Ｒの絵素領域１４０Ｒを囲む部分の隔壁１２０については、塗液蓄積ダム１１０ａ側の壁が除かれるとともに、塗液蓄積ダム１１０ａに接続され、Ｇの絵素領域１４０Ｇを囲む部分の隔壁１２０については、塗液蓄積ダム１１０ｂ側の壁が除かれるとともに、塗液蓄積ダム１１０ｂに接続されている。このように、Ｒの絵素領域１４０Ｒ及びＧの絵素領域１４０Ｇを区画する部分の隔壁１２０に囲まれた帯状の溝の一端は、絵素領域１４０Ｒ、１４０Ｇ、１４０Ｂの外部に形成された塗液蓄積ダム１１０ａ、１１０ｂに各々接続されている。他方、Ｒの絵素領域１４０Ｒ及びＧの絵素領域１４０Ｇに形成された帯状の溝の塗液蓄積ダム１１０ａ、１１０ｂに接続されていない他方の端は、隔壁１２０によって閉じられている。その他の色、具体的には、Ｂの絵素領域１４０Ｂを囲む部分の隔壁１２０に対しては、塗液蓄積ダム１１０ａ、１１０ｂ等の塗液蓄積ダムは接続されておらず、Ｂの絵素領域１４０Ｂに形成された帯状の溝の両端は閉じられている。
【０１４４】
ここで、隔壁１２０及び塗液蓄積ダム１１０ａ、１１０ｂの構造について更に詳細に説明する。Ｒ、Ｇ及びＢの絵素領域１４０Ｒ、１４０Ｇ、１４０Ｂを区画する隔壁１２０は、壁状の構造物であり、Ｒ、Ｇ及びＢの絵素領域１４０Ｒ、１４０Ｇ、１４０Ｂのストライプ配列に沿ってスリット状に形成される。また、隔壁１２０は、Ｒの絵素領域１４０Ｒを他の色の絵素領域と区画する第１隔壁部と、Ｇの絵素領域１４０Ｇを他の色の絵素領域と区画する第２隔壁部と、Ｂの絵素領域１４０Ｂを他の色の絵素領域と区画する第３隔壁部とを含む。なお、各隔壁部は、隣の色の絵素領域を区画する隔壁部の一部としても機能し、例えば、第１隔壁部は、Ｇの絵素領域１４０Ｇ及びＢの絵素領域１４０Ｂをも区画することから、第２隔壁部及び第３隔壁部の一部としても機能する。
【０１４５】
各隔壁部はそれぞれ、基本的には、上下方向に配列された複数の同色の絵素領域を一括して囲むように枠状に設けられている。ただし、第１隔壁部は、塗液蓄積ダム１１０ａ側には設けられておらず、上下方向に配列された複数のＲの絵素領域１４０Ｒの塗液蓄積ダム１１０ａ側を除く三方のみを区切っている。また、第２隔壁部は、塗液蓄積ダム１１０ｂ側には設けられておらず、上下方向に配列された複数のＧの絵素領域１４０Ｇのダム１１０ｂ側を除く三方のみを区切っている。
【０１４６】
塗液蓄積ダム１１０ａは、表示エリア１５０の上側の輪郭線に沿うように、すなわちＴＦＴ基板２００の上側端部に沿うように配置され、一方、塗液蓄積ダム１１０ｂは、表示エリア１５０の下側の輪郭線に沿うように、すなわちＴＦＴ基板２００の下側端部に沿うように配置される。このように、塗液蓄積ダム１１０ａ、１１０ｂは、表示エリア１５０を挟んで対向して配置される。
【０１４７】
塗液蓄積ダム１１０ａ、１１０ｂは、壁状の構造物であり、基本的には、左右方向に伸びる長方形状の領域を囲むように枠状に設けられている。ただし、塗液蓄積ダム１１０ａ、１１０ｂの表示エリア１５０側には、部分的に開口された複数の開口部が設けられている。
【０１４８】
そして、塗液蓄積ダム１１０ａの開口部には、第１隔壁部が接続され、第１隔壁部によって区画された領域（Ｒの絵素領域１４０Ｒ）と、塗液蓄積ダム１１０ａによって区画された領域とが接続されている（繋げられている）。また、塗液蓄積ダム１１０ｂの開口部には、第２隔壁部が接続され、第２隔壁部によって区画された領域（Ｇの絵素領域１４０Ｇ）と、塗液蓄積ダム１１０ｂによって区画された領域とが接続されている（繋げられている）。これにより、塗液蓄積ダム１１０ａ内にＲの発光材料を含む塗液を塗布した場合、塗液は、塗液蓄積ダム１１０ａ内を広がるとともに、塗液蓄積ダム１１０ａの開口部から第１隔壁部によって区画された領域（Ｒの絵素領域１４０Ｒ）へと毛細管現象により濡れ広がることになる。同様に、塗液蓄積ダム１１０ｂ内にＧの発光材料を含む塗液を塗布した場合も、塗液は、塗液蓄積ダム１１０ｂ内を広がるとともに、塗液蓄積ダム１１０ｂの開口部から第２隔壁部によって区画された領域（Ｇの絵素領域１４０Ｇ）へと毛細管現象により濡れ広がることになる。
【０１４９】
また、塗液はそれぞれ、第１隔壁部及び第２隔壁部によって区画された領域内を毛細管現象によって濡れ広がるとともに、同色の絵素領域間で塗布量が均一化されることから、同色の絵素領域間で、両塗液により形成された膜の膜厚がばらつくのを抑制することができる。
【０１５０】
このように、本実施例では、塗液蓄積ダム１１０ａ、１１０ｂをパネルの両側に（対向する２辺に沿って）形成し、それらから互い違いに表示エリア１５０に溝を延ばすことによって、２色の絵素領域を塗り分ける。
【０１５１】
他方、第３隔壁部は、上下方向に配列された同色の複数の絵素領域の四方を囲むように設けられている。第３隔壁部で区画された領域と、塗液蓄積ダム１１０ａ、１１０ｂによって区画された領域とは接続されていない（繋げられていない）。このように、Ｂの絵素領域１４０Ｂは、いずれの塗液蓄積ダム１１０ａ、１１０ｂにも接続されていない第３隔壁部によって区画されたダム無し絵素領域である。
【０１５２】
第１の電極２５０上には、正孔注入層及び正孔輸送層２２０と、Ｒの有機発光層２３０Ｒ及びＧの有機発光層２３０Ｇ（機能性材料層）がこの順で形成されている。更に、Ｂの有機発光層２３０Ｂがエッジカバー２４０と、正孔注入層及び正孔輸送層２２０と、Ｒの有機発光層２３０Ｒ及びＧの有機発光層２３０Ｇとを覆うように形成されており、第２の電極２６０がＢの有機発光層２３０Ｂを覆うように形成されている。
【０１５３】
このように、本実施例では、ストライプ状に溝が各色に対して形成されており、溝で各色の絵素領域１４０Ｒ、１４０Ｇ、１４０Ｂが分離している。また、塗液蓄積ダム１１０ａ、１１０ｂにはそれぞれ１色のみが接続され、残りの１色には塗液蓄積ダムが形成されていない。更に、塗液蓄積ダム１１０ａ、１１０ｂに塗液を注入することで、毛細管現象を用いて表示エリア１５０に塗液を充填及び塗布する。そして、ダムのない部分は表示エリア１５０への全面蒸着等で形成する。
【０１５４】
次に、本発明の実施例１に係る有機ＥＬディスプレイ１００の製造方法についてより詳細に説明する。
まず、アモルファスシリコン膜や多結晶シリコン膜で作製されたＴＦＴ２７０がマトリクス状に形成されたＴＦＴ基板２００上に、スパッタリング法によってＩＴＯ膜を１００ｎｍの膜厚で形成した。
【０１５５】
次いで、フォトリソグラフィ技術を使用し、塩化第二鉄水溶液をエッチング液として、ＩＴＯ膜のパターニングを行い、各絵素領域１４０Ｒ、１４０Ｇ、１４０Ｂ毎に区切られた第１の電極２５０を形成した。各絵素領域１４０Ｒ、１４０Ｇ、１４０Ｂ毎に区切られたこの第１の電極２５０は、陽極として機能し、平坦化層の機能を有する層間絶縁膜２１０によって薄膜トランジスタ（ＴＦＴ２７０）と分離されており、層間絶縁膜２１０に穿たれたコンタクトホールを通して、その下のマトリクス状に形成された薄膜トランジスタ２７０に各々接続されている。
【０１５６】
次に、第１の電極２５０を形成したＴＦＴ基板２００上に、感光性アクリル樹脂を、厚さが略１μｍとなるように、スピンコート法で塗布した後、露光、現像及び焼成を行って、エッジカバー２４０を形成した。このとき、エッジカバー２４０は第１の電極２５０のパターン端部を被覆するように形成した。なお、エッジカバー２４０の材料は、絶縁性の材料であれば特に限定されず、感光性アクリル樹脂の他に、感光性ポリイミド樹脂や感光性ノボラック樹脂等を使用することもできる。また、感光性アクリル樹脂の一つとしては、ＪＳＲ株式会社製のオプトマーシリーズ等が挙げられる。
【０１５７】
次いで、感光性樹脂のドライフィルムをＴＦＴ基板２００に熱圧着した後、露光、現像及び焼成を行って、エッジカバー２４０上に隔壁１２０を配置及び形成するとともに、隔壁１２０と一体的に塗液蓄積ダム１１０ａ、１１０ｂを配置及び形成した。このように、隔壁１２０及び塗液蓄積ダム１１０ａ、１１０ｂを同一工程で（同時に）に形成することにより、製造工程を簡略化することができる。この隔壁１２０及び塗液蓄積ダム１１０ａ、１１０ｂの厚さ（高さ）は２０μｍとした。なお、感光性樹脂のドライフィルムの一つとしては、化薬マイクロケム株式会社のＳＵ−８シリーズ等が挙げられる。これにより、隔壁１２０は、各色の絵素領域１４０Ｒ、１４０Ｇ、１４０Ｂを個別に囲むように形成され、隔壁１２０の２色を囲む部分は、塗液蓄積ダム１１０ａ、１１０ｂに各々接続された。すなわち、赤（Ｒ）、緑（Ｇ）、青（Ｂ）の３色の絵素領域から構成された画素領域のうち、帯状となったＲの絵素領域１４０Ｒの一端が塗液蓄積ダム１１０ａに接続され、同様にＧの画素領域１４０Ｇも塗液蓄積ダム１１０ｂに接続された。また、塗液蓄積ダム１１０ａ、１１０ｂで囲まれた領域内では、エッジカバー２４０が露出した。一方、Ｂの画素領域１４０Ｂについては、塗液蓄積ダムは形成しなかった。なお、隔壁１２０及び塗液蓄積ダム１１０ａ、１１０ｂのテーパ角（第１の電極２５０と隔壁１２０及び塗液蓄積ダム１１０ａ、１１０ｂの端部とが成す角度）は８５°であった。なお、本明細書では、９０°以下の場合を順テーパ、９０°を超える場合を逆テーパと呼ぶ。
【０１５８】
この後、ＵＶオゾンにＴＦＴ基板２００表面を２分間晒すことにより、第１の電極２５０表面の不要な不純物を分解除去するとともに、第１の電極２５０、エッジカバー２４０及び隔壁１２０に親液性を付与した。この処理により、第１の電極２５０、エッジカバー２４０及び隔壁１２０の水の接触角は３０°以下となった。また、塗液蓄積ダム１１０ａ、１１０ｂの水の接触角も３０°以下となった。
【０１５９】
なお、上記各部材の水の接触角は、塗液の粘度及び表面張力を考慮して適宜設定することができるが、通常、６０°以下（より好適には、３０°以下）とすればよい。一方、６０°を超えると、絵素領域に塗液が充分に充填されず、塗布不良となることがある。
【０１６０】
各絵素領域１４０Ｒ、１４０Ｇ、１４０Ｂのピッチ（隔壁等の非発光領域を含む領域のサイズ）は、２４０μｍ（隔壁１２０に沿う方向、すなわち上下方向）×８０μｍ（隔壁１２０に垂直な方向、すなわち左右方向）とし、第１の電極２５０の露出部（すなわち発光領域）のサイズは、１９０μｍ（隔壁１２０に沿う方向、すなわち上下方向）×５０μｍ（隔壁１２０に垂直な方向、すなわち左右方向）とした。また、各絵素領域１４０Ｒ、１４０Ｇ、１４０Ｂ間の隔壁１２０の幅は２０μｍとし、塗液蓄積ダム１１０ａ、１１０ｂの幅も２０μｍとした。また、塗液蓄積ダム１１０ａ、１１０ｂで囲まれた領域のサイズは、上下方向３ｍｍ×左右方向３０ｍｍとした。また、隔壁１２０の上下方向の長さは３７．７ｍｍとした。この時の画面サイズは上下方向３６ｍｍ×左右方向２８．８ｍｍであり、画面解像度は１０６ｐｐｉである。  
【０１６１】
なお、隔壁１２０の幅及び高さは、絵素サイズや塗液の塗布量、隔壁１２０のアスペクト比（高さと幅の比）等を考慮して適宜設定することができるが、幅は、通常、５〜１００μｍ（より好適には２０〜５０μｍ）程度とすればよく、高さは、通常、５〜１００μｍ（より好適には２０〜５０μｍ）程度とすればよい。幅が５μｍ未満であると、パターン形成不良が発生しやすいばかりでなく、塗液が隔壁１２０を越え、他の領域に浸入することで混色を招くおそれがあり、一方、１００μｍを超えると、各絵素の発光領域を形成する余地が小さくなるおそれがある。高さが５μｍ未満であると、塗液が隔壁１２０を越え、他の領域に浸入することで混色を招くおそれがあるばかりか、各絵素領域に充分な塗布量が保持できなくなり、所望の膜厚を得ることができないおそれがあり、一方、１００μｍを超えると、塗液の乾燥後に隔壁１２０に付着する機能性材料層が多くなり、所望の膜厚を得ることができないおそれがある。
【０１６２】
また、隔壁１２０のアスペクト比は、高さを幅で割った値として、通常、２０以下（より好適には２以下）程度とすればよい。アスペクト比が２０を超えると、膜の剥がれが発生しやすく、パターン形成不良が発生しやすい。
【０１６３】
また、隔壁１２０で囲まれた領域の幅（隔壁１２０に垂直な方向、すなわち左右方向の長さ）は、絵素サイズ等を考慮して適宜設定することができるが、少なくとも毛細管現象が発生する幅以下であることが好ましい。より具体的には、隔壁１２０で囲まれた領域の幅は、通常、２０〜２００μｍ（より好適には４０〜１００μｍ）程度とすればよい。２０μｍ未満であると、塗液から形成された機能性材料層の膜厚が絵素内で不均一になるおそれがあり、一方、２００μｍを超えると、毛細管現象によって絵素領域へ充填するのに多量の時間を要するおそれがある。
【０１６４】
また、塗液蓄積ダム１１０ａ、１１０ｂの幅及び高さは、パネルサイズや塗液の塗布量、塗液蓄積ダム１１０ａ、１１０ｂのアスペクト比（高さと幅の比）等を考慮して適宜設定することができるが、幅は、通常、５〜５００μｍ（より好適には２０〜５０μｍ）程度とすればよく、高さは、通常、５〜１００μｍ（より好適には５〜１００μｍ）程度とすればよい。幅が５μｍ未満であると、パターン形成不良が発生しやすいばかりでなく、塗液が塗液蓄積ダム１１０ａ、１１０ｂを越えて塗液蓄積ダム１１０ａ、１１０ｂの外に溢れ出すおそれがあり、一方、５００μｍを超えると、表示エリア外に必要となる領域が大きくなり、パネル外形設計に支障をきたすおそれがある。高さが５μｍ未満であると、塗液が塗液蓄積ダム１１０ａ、１１０ｂを越えて塗液蓄積ダム１１０ａ、１１０ｂの外に溢れ出すおそれがあり、一方、１００μｍを超えると、塗液の乾燥後に塗液蓄積ダム１１０ａ、１１０ｂに付着する機能性材料層が多くなり、所望の膜厚を得ることができないおそれがある。
【０１６５】
また、塗液蓄積ダム１１０ａ、１１０ｂのアスペクト比（高さを幅で割った値）は、通常、２０以下（より好適には２以下）程度とすればよい。アスペクト比が２０を超えると、膜の剥がれが発生しやすく、パターン形成不良が発生しやすい。
【０１６６】
また、塗液蓄積ダム１１０ａ、１１０ｂで囲まれた領域の幅（隔壁１２０に沿う方向、すなわち上下方向の長さ；縦幅）は、パネルサイズや、表示エリア１５０のサイズ、塗液の塗布量等を考慮して適宜設定することができるが、塗布装置に高精度な位置合わせを要しない幅以上であることが好ましく、また、毛細管現象を効果的に発現する観点からは塗液蓄積ダム１１０ａ、１１０ｂで囲まれた領域の幅は、隔壁１２０で囲まれた領域の幅よりも大きいことが好ましい。より具体的には、塗液蓄積ダム１１０ａ、１１０ｂで囲まれた領域の幅は、通常、０．５〜２０ｍｍ（より好適には２〜１０ｍｍ）程度とすればよい。０．５ｍｍ未満であると、塗液蓄積ダム１１０ａ、１１０ｂで囲まれた領域内に塗液が正確に塗布できないおそれがあり、一方、２０ｍｍを超えると、表示エリア外に必要となる領域が大きくなり、パネル外形設計に支障をきたすおそれがある。
【０１６７】
次いで、正孔輸送材料としてＮ，Ｎ’−ジ（ナフタレン−１−イル）−Ｎ，Ｎ’−ジフェニル−ベンジジン（ＮＰＤ）を用い、エッジカバー２４０及び第１の電極２５０の上に、真空蒸着法により正孔注入層兼正孔輸送層（正孔注入層及び正孔輸送層）２２０を積層した。正孔注入層兼正孔輸送層２２０の膜厚は５０ｎｍとした。
【０１６８】
次に、Ｒの有機発光層２３０Ｒの発光材料としてポリフルオレン系赤色発光材料を使用し、溶媒として芳香族系の混合溶媒を使用し、Ｒの発光層溶液（Ｒの有機発光層２３０Ｒの材料を含む組成物、Ｒの塗液）を作製した。Ｒの発光層溶液の粘度は略２０ｍＰａ・ｓとし、表面張力を略４０ｍＮ／ｍに調製した。その発光層溶液を塗液蓄積ダム１１０ａ内にインクジェット法を用いて塗布した。塗液蓄積ダム１１０ａ内に溜められた発光層溶液は、隔壁１２０が親液性を有しているために毛細管現象によって、充填液１３０ａとしてＲの絵素領域１４０Ｒに充填及び塗布された。このように、Ｒの発光層溶液は、塗液蓄積ダム１１０ａ内を濡れ広がるとともに、毛細管現象によって、塗液蓄積ダム１１０ａの開口部を通して第１隔壁部で囲まれた領域に濡れ広がった。このとき、Ｇ及びＢの絵素領域１４０Ｇ、１４０ＢはＲの絵素領域１４０Ｒとは隔壁１２０で隔絶されているため、Ｇ及びＢの絵素領域１４０Ｇ、１４０Ｂには、充填液１３０ａが浸入することはなかった。一方、塗液蓄積ダム１１０ａで囲まれた領域内には、Ｒの発光層溶液が残り、後述する乾燥工程後、Ｒの有機発光層２３０Ｒと同一の材料が残ることになる。
【０１６９】
一方、Ｇの有機発光層２３０Ｇの発光材料としてポリフルオレン系緑色発光材料を使用し、溶媒として芳香族系の混合溶媒を使用し、Ｇの発光層溶液を作製した。Ｒの発光層溶液と同様、Ｇの発光層溶液の粘度は略２０ｍＰａ・ｓとし、表面張力を略４０ｍＮ／ｍに調製した。その発光層溶液を塗液蓄積ダム１１０ｂ内にインクジェット法を用いて塗布した。塗液蓄積ダム１１０ｂ内に溜められた発光層溶液は、Ｒの発光層溶液と同様に、毛細管現象によって、充填液１３０ｂとしてＧの絵素領域１４０Ｇに充填及び塗布された。このとき、Ｒ及びＢの画素領域１４０Ｒ、１４０ＢはＧの絵素領域１４０Ｇとは隔壁１２０で隔絶されているため、Ｒ及びＢの画素領域１４０Ｒ、１４０Ｂには、充填液１３０ｂが浸入することはなかった。一方、塗液蓄積ダム１１０ｂで囲まれた領域内には、Ｇの発光層溶液が残り、後述する乾燥工程後、Ｇの有機発光層２３０Ｇと同一の材料が残ることになる。
【０１７０】
このように、塗液蓄積ダム１１０ａ、１１０ｂ及び隔壁１２０は、塗液が所定位置よりも拡がるのを堰き止める堰き止め部材（仕切り部材）として機能する。また、塗液蓄積ダム１１０ａ、１１０ｂは、自身が囲む領域内に機能性材料を含む塗液を溜めるとともに、毛細管現象により、開口部を通して隔壁１２０内に該塗液を充填する（流し出す）ための囲いとして機能する。
【０１７１】
その後、Ｒ及びＧの絵素領域１４０Ｒ、１４０Ｇにそれぞれ発光層溶液が塗布されたＴＦＴ基板２００を、１Ｐａ以下の真空下、２００℃にて、６０分間乾燥させて、両発光層溶液中の溶媒成分を乾燥除去することにより、Ｒの有機発光層２３０Ｒ及びＧの有機発光層２３０Ｇを形成した。Ｒの有機発光層２３０Ｒ及びＧの有機発光層２３０Ｇの膜厚はどちらも５０ｎｍとした。
【０１７２】
次いで、Ｂの有機発光層２３０Ｂの発光材料として、ユーロピウム錯体を使用し、エッジカバー２４０と、Ｂの絵素領域１４０Ｂの正孔注入層及び正孔輸送層２２０と、Ｒの有機発光層２３０Ｒと、Ｇの有機発光層２３０Ｇとの上に、真空蒸着法によりＢの有機発光層２３０Ｂを積層した。Ｂの有機発光層２３０Ｂの膜厚は５０ｎｍとした。
【０１７３】
次いで、公知の技術を用いて、正孔注入層及び正孔輸送層２２０、Ｒの有機発光層２３０Ｒ、Ｇの有機発光層２３０Ｇ及びＢの有機発光層２３０Ｂが形成されたＴＦＴ基板２００上に、ＢａとＡｌとをこの順に積層して第２の電極２６０を形成した。
【０１７４】
上記の手順によって製造した有機ＥＬディスプレイ１００によれば、塗液蓄積ダム１１０ａ、１１０ｂと毛細管現象による塗液の充填及び塗布方法とを用いてＲの有機発光層２３０Ｒ及びＧの有機発光層２３０Ｇを積層し、またＢの有機発光層２３０Ｂを全ての絵素領域１４０Ｒ、１４０Ｇ、１４０Ｂにわたって積層している。したがって、混色のない有機ＥＬディスプレイを簡便に作製することができた。他方、蒸着マスクを用いて各色を真空蒸着法にて形成する場合、生産適用性の点で種々の課題があった。例えば、蒸着マスクと基板との高精度な位置合わせが必要であったり、大型の基板に対して使用される蒸着マスクは重量が著しく大きくなるため、位置合わせが困難になるだけでなく、装置の重量耐性の問題が発生したり、蒸着マスクを切り替える際の労力が増す一方、安全性が確保し難くなるといった課題があった。また、蒸着マスクと基板との位置合わせ精度や蒸着ボケの点から、蒸着マスクを用いて高精細な有機ＥＬディスプレイを作製することは困難であった。しかしながら、本実施例の手順に従えば、毛細管現象により、各色を塗り分けるだけであるので、上記のような課題は一切発生しない。したがって、なんら高度な技術を用いることなく、大型の基板及び高精細な有機ＥＬディスプレイについても作製が可能である。
【０１７５】
一方、各絵素領域１４０Ｒ、１４０Ｇ、１４０Ｂに個々にインクジェット法にて発光層溶液を充填し、各発光層を形成していく方法は、塗液量のバラツキにより膜厚が絵素領域毎にばらついてしまったり、高精細な有機ＥＬディスプレイに対しては高精度な吐出位置の制御が要求されるために、隣接する絵素領域への溶液の漏出や隣接する絵素領域間での混色が発生することがあった。しかしながら、本実施例の手順に従えば、毛細管現象により、２色の絵素領域に発光層溶液が充填及び塗布され、更に、それぞれの絵素領域内では各絵素領域で塗液量が毛細管作用により平均化される。したがって、膜厚が同色の絵素領域毎でばらつくことがない。また、充分に広く、かつ絵素領域（表示エリア）外に形成された塗液蓄積ダム１１０ａ、１１０ｂのみにインクジェット法で塗液を吐出するので、吐出位置の高精度な制御は必要なく、混色の恐れもない。
【０１７６】
本実施例の作用効果についてまとめると、（１）毛細管現象により、塗液の流れのみで機能性材料層の塗布及び形成を行うため、位置合わせの必要がなく、また、同色の絵素領域内で膜厚ズレがなく、均一な膜が得られる。
【０１７７】
（２）蒸着工程は、常に全面蒸着を用いればよいので、スロットマスクを用いた蒸着を行う必要がなくなる。すなわち、真空蒸着時に、マスク蒸着のような高精度の位置合わせや蒸着ズレによる混色等の懸念事項がない。また、長大な真空装置が不要となるだけでなく、大型基板に機能性材料層を形成するために非常に高価で超重量な蒸着マスクを用いる必要がない。
【０１７８】
（３）特許文献１に記載の技術と比較して、（３−１）塗液蓄積ダムに機能性材料を含む塗液を注入し、そこから毛細管現象により絵素領域に塗液を充填及び塗布するので、溶液槽を用いる必要がない。したがって、多量の有機ＥＬ溶液（＝機能性材料溶液）が不要である。（３−２）パネルを塗液に漬ける必要がないので、パネルの不要部を塗液で汚染することがない。（３−３）特許文献１に記載の技術では、溝の端部に残っている先に形成した層が再溶解にし、次の有機ＥＬ溶液に溶けるため、有機ＥＬ溶液の混濁が起きる。しかしながら、本実施例では塗液蓄積ダムに塗液を注入し、そこから毛細管現象により絵素領域に塗液を充填及び塗布するので、溶液槽を用いる必要はない。したがって、塗液の混濁も生じない。（３−４）特許文献１に記載の技術のようなストッパの形成及び剥離工程の必要がない。本実施例では、ストッパが不要であり、溝及び塗液蓄積ダムを同時に形成する工程が必要なだけであり、レジストの剥離工程を行う必要はない。したがって、特許文献１に記載の技術のように、工程数を増加させることがない。
【０１７９】
（４）従来にある、毛細管現象による配線の形成と比較すると、本実施例は同じように毛細管現象を使用した塗布方法であるが、Ｒ、Ｇ及びＢの絵素領域を塗り分けるための特殊な構造及び作製手法を用いる技術である。
【０１８０】
（５）幅の異なる堰き止め部材（塗液蓄積ダムや隔壁（バンク））で囲まれた領域に対して、毛細管現象を用いた塗布方法を用いた場合、塗液が滴下された幅の広い塗布領域と、毛細管現象で塗液が流れ込んだ幅の狭い領域とで、膜厚がばらつくことがある。したがって、配線の形成に毛細管現象を利用した場合は、安定した特性を実現するために、配線の全ての部分で厚みが均一になるように、隔壁パターンや塗液の滴下位置を調節することが必要となり、パターンやプロセスの設計が困難であった。それに対して、本実施例では、塗液蓄積ダムは、表示エリア外の額縁エリアに設けられ、塗液蓄積ダム内の機能性材料の膜厚バラツキや、塗液蓄積ダム内と隔壁内とでの機能性材料層の膜厚差を考慮する必要がない。したがって、従来にある、毛細管現象による配線の形成と比較すると、パターンやプロセスの設計の自由度を大幅に向上することができる。
【０１８１】
なお、本実施例では、塗液蓄積ダム１１０ａ、１１０ｂに塗液を溜める方法として、インクジェット法を用いたが、溶液を溜める方法であれば特に限定されない。例えば、ノズルコート法、ディスペンサを用いる方法や局所領域へのスプレー塗布法等が適用できる。
【０１８２】
また、本実施例では、発光層のみを毛細管現象により形成したが、これに限らず、他の機能性材料層にも毛細管現象による塗布方法を適用することができる。例えば、正孔輸送材料を含む塗液を用い、Ｒの絵素領域１４０ＲのみにＲの有機発光層２３０Ｒと同様の手順で正孔輸送層を形成することもできる。
【０１８３】
また、本実施例では、隔壁１２０のテーパ角を順テーパとしたが、これに限らず、逆テーパも適用することができる。逆テーパの隔壁では、充填液が隔壁を乗り越えてしまう危険性が減るばかりでなく、毛細管現象もより強く発現する効果が見込める。ただし、第２の電極２６０が逆テーパの隔壁で断絶してしまうことがあるので、絵素領域の第２の電極２６０（第２の電極２６０の隔壁１２０内の部分）と電気的接続を行う方法を別途設ける必要が生じることがある。
【０１８４】
また、本実施例では、第１の電極２５０、エッジカバー２４０及び隔壁１２０の水の接触角は３０°以下としたが、これに限らず、毛細管現象による塗液の充填及び塗布ができる接触角であればよい。
【０１８５】
また、本実施例では、Ｒの有機発光層２３０Ｒ及びＧの有機発光層２３０Ｇの発光材料としてポリフルオレン系発光材料を使用し、Ｂの有機発光層２３０Ｂの発光材料としてユーロピウム錯体を使用したが、これに限らず、他の機能性材料（発光材料）を使用することが可能である。
【０１８６】
また、本実施例では、正孔注入層及び正孔輸送層（正孔注入層兼正孔輸送層）２２０と、発光層のみを機能性材料層として使用したが、その他に電子輸送層やキャリアブロッキング層等の層を追加積層することが可能である。更には、機能性材料層として発光層のみを成膜してもよい。
【０１８７】
また、本実施例では、隔壁１２０を感光性樹脂のドライフィルムにて形成したが、これに限らず、例えば窒化シリコン等の無機膜をＣＶＤ等の方法を用いて成膜し、パターニングすることでも形成することが可能である。
【０１８８】
また、本実施例では、有機ＥＬディスプレイを構成する絵素領域をＲ、Ｇ及びＢの３色としたが、４色以上でもよく、例えば白（Ｗ）を加えてもよい。その場合、２色に対し、塗液蓄積ダムを用いた毛細管現象による充填及び塗布を行い、それ以外の２色は別の方法（例えば、インクジェット法）で形成すればよい。
【０１８９】
更に、本実施例は、ストライプ配列を採用したが、塗液蓄積ダムから同色の全絵素領域に対して毛細管現象により塗液を塗り広げることができる配列であればよく、モザイク配列、デルタ配列等の配列であってもよい。
【０１９０】
そして、本実施例では、アクティブマトリクス型の有機ＥＬディスプレイ１００を示したが、薄膜トランジスタが形成されていないパッシブマトリクス型の有機ＥＬディスプレイにおいても同様に実施が可能である。
【０１９１】
（実施例２）
次に、本発明の実施例２について、図面を用いて詳細に説明する。青（Ｂ）の絵素領域の形成手順以外は実施例１と同じであるので、それ以外の説明は割愛する。
【０１９２】
Ｂの有機発光層２３０Ｂの発光材料としてポリフルオレン系青色発光材料を使用し、溶媒として芳香族系の混合溶媒を使用し、Ｂの発光層溶液（Ｂの有機発光層２３０Ｂの材料を含む組成物、Ｂの塗液）を作成した。Ｂの発光層溶液の粘度は略１５ｍＰａ・ｓとし、表面張力を略４０ｍＮ／ｍに調製した。実施例１の手順でＲの有機発光層２３０Ｒ及びＧの有機発光層２３０Ｇを形成したＴＦＴ基板２００に対し、Ｂの絵素領域１４０Ｂのみに、インクジェット法を用いてＢの発光層溶液を充填及び塗布した。Ｂの塗液は毛細管現象によって、Ｂの絵素領域１４０Ｂに充填されたが、その他のＲ及びＧの絵素領域１４０Ｒ、１４０Ｇは隔壁１２０で隔絶されているため、Ｂの塗液が浸入することはなかった。その後、Ｂの絵素領域１４０ＢにＢの発光層溶液が塗布されたＴＦＴ基板２００を、１Ｐａ以下の真空下、２００℃にて、６０分間乾燥させて、Ｂの発光層溶液中の溶媒成分を乾燥除去することによりＢの有機発光層２３０Ｂを形成した。Ｂの有機発光層２３０Ｂの膜厚は５０ｎｍとした。以降、実施例１の工程と同じ工程を経て、本実施例の有機ＥＬディスプレイ１００を作製した。
【０１９３】
上記の手順によって製造した有機ＥＬディスプレイ１００によれば、塗液蓄積ダム１１０ａ、１１０ｂと毛細管現象による塗液の充填及び塗布方法とを用いてＲの有機発光層２３０Ｒ及びＧの有機発光層２３０Ｇを積層し、またＢの有機発光層２３０Ｂをインクジェット法にて積層している。したがって、混色のない有機ＥＬディスプレイを簡便に作製することができた。他方、図６のように、Ｒ、Ｇ及びＢの絵素領域１４０Ｒ、１４０Ｇ、１４０Ｂの全ての色に対し、インクジェット法を適用した場合、高精度な吐出位置性能を有するインクジェット装置が全ての色に対して必要であり、また、塗布時間も長くなるためスループットが低減するおそれがあった。しかしながら、本実施例では、Ｒの有機発光層２３０Ｒ及びＧの有機発光層２３０Ｇは毛細管現象による充填及び塗布にて形成されるため、塗液蓄積ダム１１０ａ、１１０ｂに塗液を吐出する機能を有する装置であればよく、Ｒの有機発光層２３０Ｒ及びＧの有機発光層２３０Ｇを形成するために、高精度な吐出位置性能を有するインクジェット装置を用いる必要がない。また、同様に、全ての色の吐出ヘッドを有する高性能なインクジェット装置を用いる必要がない。また、本実施例ではＢの有機発光層２３０Ｂのみにインクジェット法を用いればよいので、Ｂの絵素領域１４０Ｂのサイズのみを大きくする手法を適用することができる。その場合、Ｂの有機発光層２３０Ｂの塗布に対しても高精度な吐出位置性能を有するインクジェット装置が不要となる可能性がある。更には、本実施例ではＢの有機発光層２３０Ｂのみにインクジェット法を用いればよいので、塗布時間を短くできる可能性がある。
【０１９４】
更には、図６のように、全ての色の絵素領域１４０Ｒ、１４０Ｇ、１４０Ｂに対し、インクジェット法を適用した場合、各絵素領域１４０Ｒ、１４０Ｇ、１４０Ｂの膜厚がばらつき、輝度ムラが視認されるおそれがある。しかしながら、本実施例では、視感度が低いＢの有機発光層２３０Ｂのみにインクジェット法を適用しているので、膜厚バラツキによる輝度ムラが視認されるおそれが低くなる。同様の理由で、視感度の最も高いＧの有機発光層２３０Ｇ以外の視感度の低い発光層、例えば、視感度の低いＲの有機発光層２３０Ｒのみをインクジェット法を用いて形成し、Ｇの有機発光層２３０Ｇ及びＢの有機発光層２３０Ｂを毛細管現象による充填及び塗布方法を用いて形成することもできる。
【０１９５】
また、輝度ムラ等の問題が発生しないのであれば、毛細管現象による充填及び塗布方法にて形成する色に特に制限はない。
【０１９６】
本実施例の作用効果についてまとめると、（Ｉ）１色のダム無し絵素領域のみをインクジェット法により形成すればよい。したがって、塗布位置の間隔（ピッチ）を広くすることができる。すなわち、低ピッチ塗布や高速な吐出が必要とならないため、装置性能のマージンを高くすることができる。また、インクジェット装置の台数を削減することができる。更に、塗布位置を高精度に制御する必要がないため、吐出位置精度のマージンを向上することができる。
【０１９７】
（ＩＩ）上述のように、インクジェット法で形成する色を視感度の低い色（例えば、Ｒ、Ｂ等の視感度の最も大きな色（例えば、Ｇ）以外の色）にすれば、インクジェット法に起因する吐出量のバラツキ（すなわち膜厚のバラツキ）を視認されにくくすることができる。また、インクジェット法で形成される発光層についても、毛細管作用が働くことから、同色の絵素間で膜厚がばらつくのを抑制することができる。
【０１９８】
更に、本実施例は、実施例１で説明した上記（１）及び（３）〜（５）の効果についても同様に発揮することができる。
【０１９９】
なお、本実施例では発光層のみに毛細管現象による塗液の充填及び塗布を行ったが、これに限らず、その他の機能性材料層にも適用することができる。例えば、正孔輸送材料を含む塗液を毛細管現象にて塗液蓄積ダム１１０ａ、１１０ｂからそれぞれＲ及びＧの絵素領域１４０Ｒ、１４０Ｇに充填及び塗布し、Ｂの絵素領域１４０Ｂにはインクジェット法にて正孔輸送材料を含む塗液を塗布してもよい。また、第２の電極２６０に可溶性の導電性材料を使用する場合にも、同様にして本実施例の技術を適用することができる。ただしこの場合は、第２の電極２６０が隔壁１２０にて断絶してしまうので、絵素領域の第２の電極２６０（第２の電極２６０の隔壁１２０内の部分）と電気的接続を行う方法を別途設ける必要が生じることがある。
【０２００】
以上、実施例１、２で説明したように、本発明を用いることにより、大型や高精細のいかんを問わず、有機ＥＬディスプレイを簡便に製造することが可能となる。
【０２０１】
なお、本実施例では有機エレクトロルミネッセンス表示装置の製造に関して述べたが、これに限らず、カラーフィルタ基板の製造に対しても本発明の適用が可能である。以下、本発明をカラーフィルタ基板に適用した形態について説明する。
【０２０２】
（実施形態２）
本実施形態のカラーフィルタ基板は、基板上に、各絵素領域に開口部を有する遮光層（ＢＭ層）と、各色の絵素領域を分離し、かつ塗液（溶液）を保持するための絶縁性の隔壁と、着色層と、基板表面を平坦化するための平坦化層と、電極とを基板側からこの順に積層した構造を有する。着色層は、複数の色（例えば、Ｒ、Ｇ及びＢ）からなる。着色層がカラーフィルタとしての機能を有し、着色層を通過した光は着色層での吸収によって、適宜所望のスペクトルを有した光に変換される。また、電極は、光を透過するために透明電極となっている。
【０２０３】
着色層の材料としては、顔料や染料を用いることができる。また、毛細管現象によって形成される着色層は、着色層の材料を含有する塗液を用いて形成される必要性があるが、それ以外の着色層においては、この形成方法に何ら限定されるものではない。例えば、２色の着色層を毛細管現象による充填工程により形成した後、その他の１色は、感光性ドライフィルムを用いて、フォトリソグラフィ技術によって形成してもよい。ただし、本実施形態では、全ての色の着色層に対して塗液を用いた形態について説明する。
【０２０４】
基板としては、透明性を有しているものであれば特に限定されず、ガラス基板やプラスチック基板等を用いることができる。
【０２０５】
隔壁としては、実施形態１、実施例１、２と同様の材料を用いることができる。
【０２０６】
遮光層及び平坦化層の材料としては、公知の材料を使用できる。
【０２０７】
電極としては、透明性を有している電極であれば特に限定されず、導電性金属酸化物（ＩＴＯ、ＩＺＯ、ＺｎＯ、ＳｎＯ２等）を用いることができる。
【０２０８】
（実施例３）
図３及び図７を用いて、本発明の実施例３に係るカラーフィルタ基板の全体構成と、製造方法とについて説明する。なお、本実施例と、実施例１、２とで重複する記載（例えば、工程や構造）についは省略する。
【０２０９】
本実施例のカラーフィルタ基板１００は、図３で示すように、実施例１と同様に、Ｒ、Ｇ及びＢの絵素領域１４０Ｒ、１４０Ｇ、１４０Ｂが交互に配列され、垂直（上下）方向には、同色の絵素領域が配列されている。このように、本実施例のカラーフィルタ基板１００は、ストライプ配列のカラーフィルタ基板である。
【０２１０】
また、図７に示すように、基板４００上には、マトリクス状に設けられた各絵素領域１４０Ｒ、１４０Ｇ、１４０Ｂを囲むように遮光層４１０が形成されている。
【０２１１】
遮光層４１０上には、実施例１と同様に、各色の絵素領域１４０Ｒ、１４０Ｇ、１４０Ｂを色毎に分離する絶縁性の隔壁１２０が形成されている。そして、Ｒの絵素領域１４０Ｒを囲む部分の隔壁１２０には、塗液蓄積ダム１１０ａが接続され、Ｇの絵素領域１４０Ｇを囲む部分の隔壁１２０には、塗液蓄積ダム１１０ｂが接続されている。隔壁１２０及び塗液蓄積ダム１１０ａ、１１０ｂの構造については実施例１と同様である。
【０２１２】
Ｒの絵素領域１４０Ｒを囲む隔壁１２０及び塗液蓄積ダム１１０ａ内には、Ｒの着色層４２０Ｒが形成され、Ｇの絵素領域１４０Ｇを囲む隔壁１２０及び塗液蓄積ダム１１０ｂ内には、Ｇの着色層４２０Ｇが形成され、Ｂの絵素領域１４０Ｂを囲む隔壁１２０内には、Ｂの着色層４２０Ｂが形成されている。
【０２１３】
平坦化層４３０は、Ｒの着色層４２０Ｒ、Ｇの着色層４２０Ｇ、Ｂの着色層４２０Ｂ及び隔壁１２０を覆うように形成され、電極４４０は、平坦化層４３０を覆うように形成されている。
【０２１４】
このように、本実施例では、ストライプ状に溝が各色に対して形成されており、溝で各色の絵素領域１４０Ｒ、１４０Ｇ、１４０Ｂが分離している。また、塗液蓄積ダム１１０ａ、１１０ｂにはそれぞれ１色のみが接続され、残りの１色には塗液蓄積ダムが形成されていない。更に、塗液蓄積ダム１１０ａ、１１０ｂに塗液を注入することで、毛細管現象を用いて表示エリアに塗液を充填及び塗布する。そして、ダムのない部分はインクジェット法により形成する。
【０２１５】
次に、本発明の実施例３に係るカラーフィルタ基板の製造方法について説明する。
まず、ガラス基板４００の上に感光性樹脂を２μｍの厚さで塗布し、遮光層４１０をフォトリソグラフィ技術により形成した。遮光層４１０用の感光性樹脂としては、例えば、東京応化工業社製のカラーフィルター用顔料分散型ブラックレジストを用いることができる。遮光層４１０の平面パターンは、実施例１のエッジカバー２４０と同様であり（図３、４等参照）、各絵素領域１４０Ｒ、１４０Ｇ、１４０Ｂに開口部を有する。なお、各絵素領域１４０Ｒ、１４０Ｇ、１４０Ｂのピッチは実施例１と同様である。
【０２１６】
次に、実施例１と同様に、隔壁１２０を遮光層４１０の上に高さ２０μｍ、幅２０μｍで形成するとともに、高さ２０μｍ、幅２０μｍで塗液蓄積ダム１１０ａ、１１０ｂを形成した。隔壁１２０及び塗液蓄積ダム１１０ａ、１１０ｂのパターンやサイズは、実施例１と同じである。また、本実施例において、隔壁１２０及び塗液蓄積ダム１１０ａ、１１０ｂの好適なパターンやサイズについても、実施例１と同様に設定することができる。
【０２１７】
上記のように形成した基板について、ＵＶオゾンに基板４００表面を２分間晒すことにより、各絵素領域１４０Ｒ、１４０Ｇ、１４０Ｂの開口部、遮光層４１０、隔壁１２０及び塗液蓄積ダム１１０ａ、１１０ｂの表面に親液性を付与した。この処理により、各絵素領域１４０Ｒ、１４０Ｇ、１４０Ｂの開口部、遮光層４１０及び隔壁１２０の水の接触角は３０°以下となった。また、図３の塗液蓄積ダム１１０ａ、１１０ｂの水の接触角も３０°以下となった。
【０２１８】
次いで、実施例１と同様にして、Ｒの着色層４２０Ｒとなる塗液を、図３の充填液１３０ａとして、塗液蓄積ダム１１０ａからＲの絵素領域１４０Ｒに充填した。同様に、Ｇの着色層４２０Ｇとなる塗液を、図３の充填液１３０ｂとして、塗液蓄積ダム１１０ｂからＧの絵素領域１４０Ｇに充填した。その後、乾燥工程を経て、Ｒの着色層４２０Ｒ及びＧの着色層４２０Ｇをそれぞれ形成した。より具体的には、塗液として、各々の色となるカラー顔料を重量分濃度１０％程度でメチルカルビトールに分散した溶液を使用した。また、各々の塗液を各絵素領域１４０Ｒ、１４０Ｇに充填した後、基板４００を１Ｐａ以下の真空下、２００℃にて、６０分間乾燥させて、Ｒ及びＧの溶液（塗液）中の溶媒成分を乾燥除去することにより、Ｒの着色層４２０Ｒ及びＧの着色層４２０Ｇを形成した。Ｒの着色層４２０Ｒ及びＧの着色層４２０Ｇの膜厚は略２μｍとした。
【０２１９】
次いで、Ｂのカラー顔料を分散させたカラーフィルタ溶液（塗液）を調整した。Ｂの塗液の粘度は略１５ｍＰａ・ｓとし、表面張力を略４０ｍＮ／ｍに調製した。Ｒの着色層４２０Ｒ及びＧの着色層４２０Ｇが形成された基板４００に対し、Ｂの絵素領域１４０Ｂのみに、インクジェット法を用いてＢのカラーフィルタ溶液を充填及び塗布した。Ｂのカラーフィルタ溶液は毛細管現象によって、Ｂの絵素領域１４０Ｂに充填されたが、その他のＲ及びＧの絵素領域１４０Ｒ、１４０Ｇは隔壁１２０で隔絶されているため、Ｂのカラーフィルタ溶液が浸入することはなかった。その後、Ｂの絵素領域１４０ＢにＢのカラーフィルタ溶液が塗布された基板４００を、１Ｐａ以下の真空下、２００℃にて、６０分間乾燥させて、Ｂのカラーフィルタ溶液中の溶媒成分を乾燥除去することによりＢの着色層４２０Ｂを形成した。Ｂの着色層４２０Ｂの膜厚は略２μｍとした。
【０２２０】
その後、隔壁１２０、Ｒの着色層４２０Ｒ、Ｇの着色層４２０Ｇ及びＢの着色層４２０Ｂの上に平坦化層４３０を形成した。平坦化層４３０の材料としては、例えば、東京応化工業社製のＬＣＤ用透明平坦化材料等を用いることができる。平坦化層となる溶液を隔壁１２０の上部から１μｍの膜厚となるように、スロットコータにて塗布し、窒素雰囲気中にて２００℃で６０分間焼成することにより、平坦化層４３０を形成した。
【０２２１】
最後に電極４４０として、マスクを用いたスパッタ法により、所望の位置のみにＩＴＯからなる透明導電膜を形成した。ＩＴＯからなる透明導電膜の膜厚は１００ｎｍとした。
【０２２２】
なお、図示はしていないが、本実施例では、上述の構成の他、液晶セルの厚み（電極間距離）を規定するためのフォトスペーサを電極４４０上に形成したり、領域により液晶セルの厚みを変更するための構造物を平坦化層４３０上に形成したりすることもできる。
【０２２３】
上記の手順により作製したカラーフィルタ基板１００によれば、塗液蓄積ダム１１０ａ、１１０ｂと毛細管現象による塗液の充填及び塗布方法とを用いてＲの着色層４２０Ｒ及びＧの着色層４２０Ｇを形成し、またＢの着色層４２０Ｂをインクジェット法にて形成している。したがって、混色のないカラーフィルタ基板を簡便に作製することができた。他方、図６のように、Ｒ、Ｇ及びＢの絵素領域１４０Ｒ、１４０Ｇ、１４０Ｂの全ての色に対し、インクジェット法を適用した場合、高精度な吐出位置性能を有するインクジェット装置が全ての色に対して必要であり、また、塗布時間も長くなるためスループットが低減するおそれがあった。しかしながら、本実施例では、Ｒの着色層４２０Ｒ及びＧの着色層４２０Ｇは毛細管現象による充填及び塗布にて形成されるため、塗液蓄積ダム１１０ａ、１１０ｂに塗液を吐出する機能を有する装置であればよく、Ｒの着色層４２０Ｒ及びＧの着色層４２０Ｇを形成するために、高精度な吐出位置性能を有するインクジェット装置を用いる必要がない。また、同様に、全ての色の吐出ヘッドを有する高性能なインクジェット装置を用いる必要がない。また、本実施例ではＢの着色層４２０Ｂのみにインクジェット法を用いればよいので、Ｂの絵素領域１４０Ｂのサイズのみを大きくする手法を適用することができる。その場合、Ｂの着色層４２０Ｂの塗布に対しても高精度な吐出位置性能を有するインクジェット装置が不要となる可能性がある。更には、本実施例ではＢの着色層４２０Ｂのみにインクジェット法を用いればよいので、塗布時間を短くできる可能性がある。
【０２２４】
更には、図６のように、全ての色の絵素領域１４０Ｒ、１４０Ｇ、１４０Ｂに対し、インクジェット法を適用した場合、各絵素領域１４０Ｒ、１４０Ｇ、１４０Ｂの膜厚がばらつき、輝度ムラが視認されるおそれがある。しかしながら、本実施例では、視感度が低いＢの着色層４２０Ｂのみにインクジェット法を適用しているので、膜厚バラツキによる輝度ムラが視認されるおそれが低くなる。同様の理由で、視感度の最も高いＧの着色層４２０Ｇ以外の視感度の低い着色層、例えば、視感度の低いＲの着色層４２０Ｒのみをインクジェット法を用いて形成し、Ｇの着色層４２０Ｇ及びＢの着色層４２０Ｂを毛細管現象による充填及び塗布方法を用いて形成することもできる。
【０２２５】
また、輝度ムラ等の問題が発生しないのであれば、毛細管現象による充填及び塗布方法にて形成する色に特に制限はない。
【０２２６】
本実施例の作用効果についてまとめると、（Ｉ）１色のダム無し絵素領域のみをインクジェット法により形成すればよい。したがって、塗布位置の間隔（ピッチ）を広くすることができる。すなわち、低ピッチ塗布や高速な吐出が必要とならないため、装置性能のマージンを高くすることができる。また、インクジェット装置の台数を削減することができる。更に、塗布位置を高精度に制御する必要がないため、吐出位置精度のマージンを向上することができる。
【０２２７】
（ＩＩ）上述のように、インクジェット法で形成する色を視感度の低い色（例えば、Ｒ、Ｂ等の視感度の最も大きな色（例えば、Ｇ）以外の色）にすれば、インクジェット法に起因する吐出量のバラツキ（すなわち膜厚のバラツキ）を視認されにくくすることができる。また、インクジェット法で形成される着色層についても、毛細管作用が働くことから、同色の絵素間で膜厚がばらつくのを抑制することができる。
【０２２８】
更に、本実施例は、実施例１で説明した上記（１）及び（３）〜（５）の効果についても同様に発揮することができる。
【０２２９】
なお、本実施例では着色層のみに毛細管現象による塗液の充填及び塗布を行ったが、これに限らず、着色層に加えて平坦化層４３０にも適用することができる。例えば、平坦化層４３０の材料を含む塗液を毛細管現象にて塗液蓄積ダム１１０ａ、１１０ｂからそれぞれＲ及びＧの絵素領域１４０Ｒ、１４０Ｇに充填及び塗布し、Ｂの絵素領域１４０Ｂにはインクジェット法にて平坦化層４３０の材料を含む塗液を塗布してもよい。ただし、液晶セルの厚さを各絵素領域で一定とするためには、電極４４０の表面が平坦に形成されるように、各絵素領域１４０Ｒ、１４０Ｇ、１４０Ｂにおいて平坦化層４３０の塗液の充填量を適宜調整する必要がある。
【０２３０】
また、電極４４０の材料として可溶性の導電性材料を使用する場合にも、着色層に加えて電極４４０にも同様にして本実施例の技術を適用することができる。ただし、平坦化層４３０の場合と同様に、各絵素領域１４０Ｒ、１４０Ｇ、１４０Ｂにおいて電極４４０の表面が平坦化されるように、電極４４０の材料の充填量を適宜調整する必要があるとともに、各絵素領域１４０Ｒ、１４０Ｇ、１４０Ｂごとに電極４４０が分離されるため、各絵素領域１４０Ｒ、１４０Ｇ、１４０Ｂの電極４４０を接続する手段を追加する必要がある。
【０２３１】
更に、実施例１、２で説明した各種変形例についても、適宜、本実施例に適用することができる。
【０２３２】
以上、実施例３で説明したように、本発明を用いることにより、大型や高精細のいかんを問わず、カラーフィルタ基板を簡便に製造することが可能となる。
【０２３３】
また、本発明は、材料利用効率が高く、しかも簡便に、かつ制御性よく各色の絵素を塗り分けることができる技術であり、モバイル用途やテレビ用途等の多岐の用途にわたって適用することができる。
【符号の説明】
【０２３４】
１００：有機ＥＬディスプレイ又はカラーフィルタ基板
１１０ａ、１１０ｂ：塗液蓄積ダム
１２０：隔壁
１３０ａ：充填液
１３０ｂ：充填液
１４０Ｒ：Ｒの絵素領域
１４０Ｇ：Ｇの絵素領域
１４０Ｂ：Ｂの絵素領域
１５０：表示エリア
１６０：乾燥剤
１７０：封止ガラス
１８０：封止樹脂（シール）
２００：ＴＦＴ基板
２１０：層間絶縁膜
２２０：正孔注入層及び正孔輸送層（正孔注入層兼正孔輸送層）
２３０Ｒ：Ｒの有機発光層
２３０Ｇ：Ｇの有機発光層
２３０Ｂ：Ｂの有機発光層
２４０：エッジカバー
２５０：第１の電極
２６０：第２の電極
２７０：ＴＦＴ
３００：絵素
３１０：絵素発光部
３２０：蒸着領域
４００：基板
４１０：遮光層（ＢＭ）
４２０Ｒ：Ｒの着色層
４２０Ｇ：Ｇの着色層
４２０Ｂ：Ｂの着色層
４３０：平坦化層
４４０：電極
【図１】
2010192215.tif 000003
【図２】
2010192215.tif 000004
【図３】
2010192215.tif 000005
【図４】
2010192215.tif 000006
【図５】
2010192215.tif 000007
【図６】
2010192215.tif 000008
【図７】
2010192215.tif 000009